(57)【要約】  本発明は、以下の成分（Ａ）〜（Ｃ）：（Ａ）アルカリ金属化合物、（Ｂ）酸性解離性基を有する重合体、並びに（Ｃ）酸性解離性基およびアミノ基を有する化合物を含み、式（Ｉ）：「β＝｛成分（Ａ）が有するアルカリ金属の量（ｍｏｌ）−成分（Ｂ）が有する酸性解離性基の量（ｍｏｌ）｝／成分（Ｃ）が有する酸性解離性基の量（ｍｏｌ）」から算出されるβが、０．０超１．０未満である組成物を提供する。【特許請求の範囲】
【請求項１】
以下の成分（Ａ）〜（Ｃ）：
（Ａ）アルカリ金属化合物、
（Ｂ）酸性解離性基を有する重合体、並びに
（Ｃ）酸性解離性基およびアミノ基を有する化合物
を含み、下記式（Ｉ）：
β＝｛成分（Ａ）が有するアルカリ金属の量（ｍｏｌ）−成分（Ｂ）が有する酸性解離性基の量（ｍｏｌ）｝／成分（Ｃ）が有する酸性解離性基の量（ｍｏｌ）      （Ｉ）
から算出されるβが、０．０超１．０未満である組成物。
【請求項２】
βが、０．０５以上である請求項１に記載の組成物。
【請求項３】
成分（Ｂ）が、酸性解離性基を有する吸水性架橋重合体を含む請求項１または２に記載の組成物。
【請求項４】
成分（Ｂ）が、酸性解離性基を有する非架橋重合体を含む請求項３に記載の組成物。
【請求項５】
酸性ガス分離膜を製造するために用いられる請求項１〜４のいずれかに一項に記載の組成物。
【請求項６】
請求項１〜５のいずれか一項に記載の組成物を含む酸性ガス分離膜。
【請求項７】
請求項６に記載の酸性ガス分離膜を含む酸性ガス分離膜エレメント。
【請求項８】
酸性ガス分離膜と、供給側流路部材および透過側流路部材の少なくとも一つとを含む積層体と、
複数の穴が壁面に形成された中空管と
を含み、
積層体が中空管の外周に巻き付けられた構造
を有する請求項７に記載の酸性ガス分離膜エレメント。
【請求項９】
請求項７または８に記載の酸性ガス分離膜エレメントを含む酸性ガス分離膜モジュール。
【請求項１０】
少なくとも一つの酸性ガス分離膜エレメントと、
酸性ガス分離膜に混合ガスを供給する混合ガス供給部と、
酸性ガス分離膜を透過しなかった非透過ガスを排出する非透過ガス排出部と、
酸性ガス分離膜を透過した透過ガスを排出する透過ガス排出部と
を含む請求項９に記載の酸性ガス分離膜モジュール。
【請求項１１】
請求項９または１０に記載の酸性ガス分離膜モジュールを少なくとも一つ含む酸性ガス分離装置。
【請求項１２】
透過ガスを減圧する手段、および透過ガスと同伴して排出されるスイープガスを供給する手段の少なくとも一つをさらに含み、
透過ガスを減圧する手段は、酸性ガス分離膜モジュールの透過ガス排出部と連通しており、
スイープガスを供給する手段は、酸性ガス分離膜モジュールにさらに備わるスイープガス供給部と連通している、
請求項１１に記載の酸性ガス分離装置。
【請求項１３】
以下の成分（Ａ）〜（Ｃ）：
（Ａ）アルカリ金属化合物、
（Ｂ）酸性解離性基を有する重合体、
（Ｃ）酸性解離性基およびアミノ基を有する化合物、
並びに媒質を混合して塗工液を調製する工程と、
塗工液を多孔層に塗布して、塗工液の膜を形成する工程と、
塗工液の膜から媒質を除去する工程と
を含み、下記式（Ｉ）：
β＝｛成分（Ａ）が有するアルカリ金属の量（ｍｏｌ）−成分（Ｂ）が有する酸性解離性基の量（ｍｏｌ）｝／成分（Ｃ）が有する酸性解離性基の量（ｍｏｌ）      （Ｉ）
から算出されるβが、０．０超１．０未満である、酸性ガス分離膜を製造する方法。
【発明の詳細な説明】
【技術分野】
【０００１】
本発明は、酸性ガス分離膜を製造するために有用な組成物に関する。
【背景技術】
【０００２】
水素製造や尿素製造などの大規模プラントで合成される合成ガスや天然ガス、排ガス等から酸性ガス（例えば、二酸化炭素）を分離するプロセスとして、省エネルギー化を実現できることから、酸性ガス膜分離プロセスが近年注目されている。この酸性ガス膜分離プロセスのために、様々な酸性ガス分離膜が研究されている。【０００３】
例えば、特許文献１には、アルカリ金属系炭酸ガスキャリアおよびアミン系炭酸ガスキャリアを含む樹脂組成物と多孔膜とから構成される炭酸ガス分離膜が記載されている。また、特許文献２には、グリシンおよび脱プロトン化剤を含むゲル層（ハイドロゲル膜）と多孔膜とから構成されるＣＯ２促進輸送膜が記載されている。
【先行技術文献】
【特許文献】
【０００４】
【特許文献１】特開２０１５−３６１２９号公報
【特許文献２】特開２０１３−４９０４８号公報
【発明の概要】
【発明が解決しようとする課題】
【０００５】
酸性ガス分離膜を用いて酸性ガスを効率的に分離するために、酸性ガスを供給する酸性ガス分離膜の表面側（供給側）と、透過した酸性ガスが出てくる酸性ガス分離膜の表面側（透過側）との間の酸性ガスの分圧差を大きくすることが有効である。【０００６】
供給側と透過側との間の酸性ガスの分圧差を大きくするために、本発明者らは、透過側を不活性ガスでスイープすること、または透過側を減圧することを検討した。この検討の結果、本発明者らは、透過側の不活性ガスによるスイープおよび減圧を行うと、従来の酸性ガス分離膜では、酸性ガス／非酸性ガスの分離係数が低下することを見出した。これは、不活性ガスによるスイープおよび減圧によって透過側の湿度が低下することが原因であると推定される。但し、本発明はこのような推定に限定されない。【０００７】
本発明は、上記のような事情に鑑みなされたものであって、その目的は、透過側の不活性ガスによるスイープおよび減圧を行っても、高い酸性ガス／非酸性ガスの分離係数を達成することができる酸性ガス分離膜を製造し得る組成物を提供することにある。
【課題を解決するための手段】
【０００８】
上記目的を達成し得る本発明は、以下の通りである。
［１］  以下の成分（Ａ）〜（Ｃ）：
（Ａ）アルカリ金属化合物、
（Ｂ）酸性解離性基を有する重合体、並びに
（Ｃ）酸性解離性基およびアミノ基を有する化合物
を含み、下記式（Ｉ）：
β＝｛成分（Ａ）が有するアルカリ金属の量（ｍｏｌ）−成分（Ｂ）が有する酸性解離性基の量（ｍｏｌ）｝／成分（Ｃ）が有する酸性解離性基の量（ｍｏｌ）      （Ｉ）
から算出されるβが、０．０超１．０未満である組成物。【０００９】
［２］  βが、０．０５以上、より好ましくは０．１０以上、さらに好ましくは０．１５以上、特に好ましくは０．２０以上である前記［１］に記載の組成物。
［３］  βが、０．９０以下、より好ましくは０．８０以下、さらに好ましくは０．７０以下、特に好ましくは０．６０以下、最も好ましくは０．５０以下である前記［１］または［２］に記載の組成物。【００１０】
［４］  成分（Ａ）が、アルカリ金属炭酸塩、アルカリ金属炭酸水素塩およびアルカリ金属水酸化物からなる群から選ばれる少なくとも一つであり、より好ましくはアルカリ金属水酸化物であり、さらに好ましくは水酸化カリウム、水酸化ルビジウムおよび水酸化セシウムからなる群から選ばれる少なくとも一つであり、特に好ましくは水酸化セシウムである前記［１］〜［３］のいずれか一項に記載の組成物。【００１１】
［５］  成分（Ａ）の量が、成分（Ｂ）の酸性解離性基１モルに対して、１．０モル超であり、および１０モル以下、より好ましくは５．０モル以下、さらに好ましくは３．０モル以下である前記［１］〜［４］のいずれか一項に記載の組成物。【００１２】
［６］  成分（Ｂ）が、酸性解離性基を有する吸水性架橋重合体を含む前記［１］〜［５］のいずれか一項に記載の組成物。
［７］  酸性解離性基を有する吸水性架橋重合体が、カルボキシ基を有するアクリル酸系の吸水性架橋重合体であり、より好ましくはカルボキシ基を有する化学架橋ポリアクリル酸である前記［６］に記載の組成物。
［８］  酸性解離性基を有する吸水性架橋重合体の０．２重量％水溶液の粘度が、５００〜５０，０００ｍＰａ・ｓ、より好ましくは８００〜４５，０００ｍＰａ・ｓ、さらに好ましくは１，０００〜４０，０００ｍＰａ・ｓである前記［６］または［７］に記載の組成物。【００１３】
［９］  成分（Ｂ）が、酸性解離性基を有する非架橋重合体を含む前記［６］〜［８］のいずれか一項に記載の組成物。
［１０］  酸性解離性基を有する非架橋重合体が、カルボキシ基を有するアクリル酸系の非架橋重合体であり、より好ましくはカルボキシ基を有する非架橋ポリアクリル酸である前記［９］に記載の組成物。
［１１］  酸性解離性基を有する非架橋重合体の０．２重量％水溶液の粘度が、１００〜１，５００ｍＰａ・ｓ、より好ましくは１５０〜１，２００ｍＰａ・ｓ、さらに好ましくは２００〜１，０００ｍＰａ・ｓである前記［９］または［１０］に記載の組成物。
［１２］  酸性解離性基を有する非架橋重合体の量が、成分（Ｂ）中の酸性解離性基を有する吸水性架橋重合体と前記非架橋重合体との総量に対して、１〜９９重量％、より好ましくは２〜９０重量％、さらに好ましくは２〜８０重量％である前記［９］〜［１１］のいずれか一項に記載の組成物。【００１４】
［１３］  組成物の固形分中の成分（Ｂ）の量が、５．０〜９０重量％、より好ましくは７．０〜６０重量％、さらに好ましくは１０〜３０重量％である前記［１］〜［１２］のいずれか一項に記載の組成物。【００１５】
［１４］  成分（Ｃ）が、カルボキシ基およびアミノ基を有する化合物であり、より好ましくはアミノ基として２級アミノ基のみを有するアミノ酸であり、さらに好ましくはプロリンおよび／またはサルコシンであり、特に好ましくはプロリンまたはサルコシンである前記［１］〜［１３］のいずれか一項に記載の組成物。【００１６】
［１５］  成分（Ｃ）の量が、成分（Ｂ）の酸性解離性基１モルに対して、０．５〜１０モル、より好ましくは０．７〜７．０モル、さらに好ましくは１．０〜５．０モルである前記［１］〜［１４］のいずれか一項に記載の組成物。【００１７】
［１６］  酸性ガス分離膜を製造するために用いられる前記［１］〜［１５］のいずれかに一つに記載の組成物。【００１８】
［１７］  前記［１］〜［１６］のいずれか一つに記載の組成物を含む酸性ガス分離膜。
［１８］  前記［１７］に記載の酸性ガス分離膜を含む酸性ガス分離膜エレメント。
［１９］  酸性ガス分離膜と、供給側流路部材および透過側流路部材の少なくとも一つとを含む積層体と、
複数の穴が壁面に形成された中空管と
を含み、
積層体が中空管の外周に巻き付けられた構造
を有する前記［１８］に記載の酸性ガス分離膜エレメント。【００１９】
［２０］  前記［１８］または［１９］に記載の酸性ガス分離膜エレメントを含む酸性ガス分離膜モジュール。
［２１］  少なくとも一つの酸性ガス分離膜エレメントと、
酸性ガス分離膜に混合ガスを供給する混合ガス供給部と、
酸性ガス分離膜を透過しなかった非透過ガスを排出する非透過ガス排出部と、
酸性ガス分離膜を透過した透過ガスを排出する透過ガス排出部と
を含む前記［２０］に記載の酸性ガス分離膜モジュール。【００２０】
［２２］  前記［２０］または［２１］に記載の酸性ガス分離膜モジュールを少なくとも一つ含む酸性ガス分離装置。
［２３］  透過ガスを減圧する手段、および透過ガスと同伴して排出されるスイープガスを供給する手段の少なくとも一つをさらに含み、
透過ガスを減圧する手段は、酸性ガス分離膜モジュールの透過ガス排出部と連通しており、
スイープガスを供給する手段は、酸性ガス分離膜モジュールにさらに備わるスイープガス供給部と連通している、
前記［２２］に記載の酸性ガス分離装置。【００２１】
［２４］  以下の成分（Ａ）〜（Ｃ）：
（Ａ）アルカリ金属化合物、
（Ｂ）酸性解離性基を有する重合体、
（Ｃ）酸性解離性基およびアミノ基を有する化合物、
並びに媒質を混合して塗工液を調製する工程と、
塗工液を多孔層に塗布して、塗工液の膜を形成する工程と、
塗工液の膜から媒質を除去する工程と
を含み、下記式（Ｉ）：
β＝｛成分（Ａ）が有するアルカリ金属の量（ｍｏｌ）−成分（Ｂ）が有する酸性解離性基の量（ｍｏｌ）｝／成分（Ｃ）が有する酸性解離性基の量（ｍｏｌ）      （Ｉ）
から算出されるβが、０．０超１．０未満である、酸性ガス分離膜を製造する方法。【００２２】
［２５］  βが、０．０５以上、より好ましくは０．１０以上、さらに好ましくは０．１５以上、特に好ましくは０．２０以上である前記［２４］に記載の方法。
［２６］  βが、０．９０以下、より好ましくは０．８０以下、さらに好ましくは０．７０以下、特に好ましくは０．６０以下、最も好ましくは０．５０以下である前記［２４］または［２５］に記載の方法。【００２３】
［２７］  成分（Ａ）が、アルカリ金属炭酸塩、アルカリ金属炭酸水素塩およびアルカリ金属水酸化物からなる群から選ばれる少なくとも一つであり、より好ましくはアルカリ金属水酸化物であり、さらに好ましくは水酸化カリウム、水酸化ルビジウムおよび水酸化セシウムからなる群から選ばれる少なくとも一つであり、特に好ましくは水酸化セシウムである前記［２４］〜［２６］のいずれか一項に記載の方法。【００２４】
［２８］  成分（Ａ）の量が、成分（Ｂ）の酸性解離性基１モルに対して、１．０モル超であり、および１０モル以下、より好ましくは５．０モル以下、さらに好ましくは３．０モル以下である前記［２４］〜［２７］のいずれか一項に記載の方法。【００２５】
［２９］  成分（Ｂ）が、酸性解離性基を有する吸水性架橋重合体を含む前記［２４］〜［２８］のいずれか一項に記載の方法。
［３０］  酸性解離性基を有する吸水性架橋重合体が、カルボキシ基を有するアクリル酸系の吸水性架橋重合体であり、より好ましくはカルボキシ基を有する化学架橋ポリアクリル酸である前記［２９］に記載の方法。
［３１］  酸性解離性基を有する吸水性架橋重合体の０．２重量％水溶液の粘度が、５００〜５０，０００ｍＰａ・ｓ、より好ましくは８００〜４５，０００ｍＰａ・ｓ、さらに好ましくは１，０００〜４０，０００ｍＰａ・ｓである前記［２９］または［３０］に記載の方法。【００２６】
［３２］  成分（Ｂ）が、酸性解離性基を有する非架橋重合体を含む前記［２９］〜［３１］のいずれか一項に記載の方法。
［３３］  酸性解離性基を有する非架橋重合体が、カルボキシ基を有するアクリル酸系の非架橋重合体であり、より好ましくはカルボキシ基を有する非架橋ポリアクリル酸である前記［３２］に記載の方法。
［３４］  酸性解離性基を有する非架橋重合体の０．２重量％水溶液の粘度が、１００〜１，５００ｍＰａ・ｓ、より好ましくは１５０〜１，２００ｍＰａ・ｓ、さらに好ましくは２００〜１，０００ｍＰａ・ｓである前記［３２］または［３３］に記載の方法。
［３５］  酸性解離性基を有する非架橋重合体の量が、成分（Ｂ）中の酸性解離性基を有する吸水性架橋重合体と前記非架橋重合体との総量に対して、１〜９９重量％、より好ましくは２〜９０重量％、さらに好ましくは２〜８０重量％である前記［３２］〜［３４］のいずれか一項に記載の方法。【００２７】
［３６］  塗工液の固形分中の成分（Ｂ）の量が、５．０〜９０重量％、より好ましくは７．０〜６０重量％、さらに好ましくは１０〜３０重量％である前記［２４］〜［３５］のいずれか一項に記載の方法。【００２８】
［３７］  成分（Ｃ）が、カルボキシ基およびアミノ基を有する化合物であり、より好ましくはアミノ基として２級アミノ基のみを有するアミノ酸であり、さらに好ましくはプロリンおよび／またはサルコシンであり、特に好ましくはプロリンまたはサルコシンである前記［２４］〜［３６］のいずれか一項に記載の方法。【００２９】
［３８］  成分（Ｃ）の量が、成分（Ｂ）の酸性解離性基１モルに対して、０．５〜１０モル、より好ましくは０．７〜７．０モル、さらに好ましくは１．０〜５．０モルである前記［２４］〜［３７］のいずれか一項に記載の方法。
【発明の効果】
【００３０】
透過側の不活性ガスによるスイープおよび減圧を行っても、高い酸性ガス／非酸性ガスの分離係数を達成することができる酸性ガス分離膜を、本発明の組成物から製造することができる。
【図面の簡単な説明】
【００３１】
【図１】本発明の酸性ガス分離膜エレメントの一例を展開して示す、一部切欠き部分を設けた概略の斜視図である。
【図２】本発明の酸性ガス分離膜エレメントの一例を展開して示す概略の斜視図である。
【図３】本発明の酸性ガス分離膜モジュールの一例を模式的に示す構成図である。
【図４】本発明の酸性ガス分離膜モジュールの一例を模式的に示す構成図である。
【図５】水素の製造装置の一例を模式的に示す構成図である。
【図６】水素の製造装置の一例を模式的に示す構成図である。
【図７】水素の製造装置の一例を模式的に示す構成図である。
【図８】水素の製造装置の一例を模式的に示す構成図である。
【図９】水素の製造装置の一例を模式的に示す構成図である。
【図１０】水素の製造装置の一例を模式的に示す構成図である。
【図１１】水素の製造装置の一例を模式的に示す構成図である。
【図１２】水素の製造装置の一例を模式的に示す構成図である。
【図１３】水素の製造装置の一例を模式的に示す構成図である。
【図１４】水素の製造装置の一例を模式的に示す構成図である。
【図１５】試験例１で用いた酸性ガス分離装置を模式的に示す構成図である。
【図１６】試験例２で用いた酸性ガス分離装置を模式的に示す構成図である。
【発明を実施するための形態】
【００３２】
以下、本発明について順に説明する。なお、本明細書に記載の例示、好ましい態様等は、これらが互いに矛盾しない限り、組み合わせることができる。
【００３３】
＜組成物＞
本発明の組成物は、以下の成分（Ａ）〜（Ｃ）：
（Ａ）アルカリ金属化合物、
（Ｂ）酸性解離性基を有する重合体、並びに
（Ｃ）酸性解離性基およびアミノ基を有する化合物
を含み、下記式（Ｉ）：
β＝｛成分（Ａ）が有するアルカリ金属の量（ｍｏｌ）−成分（Ｂ）が有する酸性解離性基の量（ｍｏｌ）｝／成分（Ｃ）が有する酸性解離性基の量（ｍｏｌ）      （Ｉ）
から算出されるβが、０．０超１．０未満であることを特徴とする。
【００３４】
上述の成分（Ａ）〜（Ｃ）を、βが０．０超１．０未満であるような量で併用することによって、透過側の不活性ガスによるスイープおよび減圧を行っても、高い酸性ガス／非酸性ガスの分離係数を達成することができる酸性ガス分離膜を製造することができる。βは、好ましくは０．０５以上、より好ましくは０．１０以上、さらに好ましくは０．１５以上、特に好ましくは０．２０以上であり、好ましくは０．９０以下、より好ましくは０．８０以下、さらに好ましくは０．７０以下、特に好ましくは０．６０以下、最も好ましくは０．５０以下である。
【００３５】
本発明において、成分（Ａ）〜（Ｃ）は、いずれも１種のみを使用してもよく、２種以上を使用してもよい。以下、これらについて順に説明する。
【００３６】
＜成分（Ａ）＞
成分（Ａ）は、アルカリ金属化合物である。アルカリ金属化合物としては、例えば、アルカリ金属炭酸塩、アルカリ金属炭酸水素塩、アルカリ金属水酸化物等が挙げられる。
【００３７】
アルカリ金属炭酸塩としては、例えば、炭酸ナトリウム、炭酸リチウム、炭酸カリウム、炭酸ルビジウム、炭酸セシウムが挙げられる。アルカリ金属炭酸塩は、１種のみを使用してもよく、２種以上を使用してもよい。アルカリ金属炭酸塩は、好ましくは炭酸カリウム、炭酸ルビジウムおよび炭酸セシウムからなる群から選ばれる少なくとも一つであり、より好ましくは炭酸セシウムである。
【００３８】
アルカリ金属炭酸水素塩としては、例えば、炭酸水素ナトリウム、炭酸水素リチウム、炭酸水素カリウム、炭酸水素ルビジウム、炭酸水素セシウムが挙げられる。アルカリ金属炭酸水素塩は、１種のみを使用してもよく、２種以上を使用してもよい。アルカリ金属炭酸水素塩は、好ましくは炭酸水素カリウム、炭酸水素ルビジウムおよび炭酸水素セシウムからなる群から選ばれる少なくとも一つであり、より好ましくは炭酸水素セシウムである。
【００３９】
アルカリ金属水酸化物としては、例えば、水酸化ナトリウム、水酸化リチウム、水酸化カリウム、水酸化ルビジウム、水酸化セシウムが挙げられる。アルカリ金属水酸化物は、１種のみを使用してもよく、２種以上を使用してもよい。アルカリ金属水酸化物は、好ましくは水酸化カリウム、水酸化ルビジウムおよび水酸化セシウムからなる群から選ばれる少なくとも一つであり、より好ましくは水酸化セシウムである。
【００４０】
成分（Ａ）は、（ｉ）好ましくはアルカリ金属炭酸塩、アルカリ金属炭酸水素塩およびアルカリ金属水酸化物からなる群から選ばれる少なくとも一つであり、（ｉｉ）より好ましくはアルカリ金属水酸化物であり、（ｉｉｉ）さらに好ましくは水酸化カリウム、水酸化ルビジウムおよび水酸化セシウムからなる群から選ばれる少なくとも一つであり、（ｉｖ）特に好ましくは水酸化セシウムである。
【００４１】
成分（Ａ）（アルカリ金属化合物）の量は、成分（Ｂ）（酸性解離性基を有する重合体）の酸性解離性基１モルに対して、好ましくは１．０モル超であり、好ましくは１０モル以下、より好ましくは５．０モル以下、さらに好ましくは３．０モル以下である。
【００４２】
＜成分（Ｂ）＞
成分（Ｂ）は、酸性解離性基を有する重合体である。本明細書中、「酸性解離性基」とは、媒質中でプロトン（Ｈ＋）を放出し得る酸性官能基を意味する。１価の酸性解離性基としては、例えば、カルボキシ基（−ＣＯＯＨ）、スルホ基（−Ｓ（Ｏ）２（ＯＨ））、フェノール性水酸基が挙げられ、２価の酸性解離性基としては、例えば、ホスホノ基（−Ｐ（Ｏ）（ＯＨ）２）、ホスホノオキシ基（−Ｏ−Ｐ（Ｏ）（ＯＨ）２）が挙げられる。前記重合体は、１種のみの酸性解離性基を有していてもよく、２種以上の酸性解離性基を有していてもよい。酸性解離性基は、好ましくは１価の酸性解離性基であり、より好ましくはカルボキシ基である。
【００４３】
成分（Ｂ）の大きさの指標として、その０．２重量％水溶液の粘度（成分（Ｂ）が架橋重合体であり、厳密には水に溶解しない場合、０．２重量％分散液の粘度）が挙げられる。成分（Ｂ）の０．２重量％水溶液の粘度（０．２重量％分散液の粘度）は、好ましくは３００〜７０，０００ｍＰａ・ｓ、より好ましくは４００〜５０，０００ｍＰａ・ｓ、さらに好ましく５００〜４０，０００ｍＰａ・ｓである。この粘度は、ｐＨ７、温度２５℃および回転数２０ｒｐｍの条件下でＢ型粘度計を用いて測定される値である。
【００４４】
組成物の固形分中の成分（Ｂ）の量は、膜の形成のし易さおよび酸性ガス透過性の観点から、好ましくは５．０〜９０重量％、より好ましくは７．０〜６０重量％、さらに好ましくは１０〜３０重量％である。ここで組成物の固形分とは、媒質以外の成分の合計を意味する。
【００４５】
成分（Ｂ）は、好ましくは酸性解離性基を有する吸水性架橋重合体を含む。本明細書中、「吸水性架橋重合体」とは、化学架橋および物理架橋のどちらか一方、またはその両方によって、ハイドロゲルを形成し得る重合体を意味する。「化学架橋」とは、共有結合（但し、配位結合を除く）による架橋を意味する。「物理架橋」とは、非共有結合（例えば、水素結合、イオン結合、配位結合）による架橋を意味する。酸性解離性基を有する吸水性架橋重合体は、１種のみを使用してもよく、２種以上を使用してもよい。酸性解離性基の説明は上述の通りである。
【００４６】
酸性解離性基を有する吸水性架橋重合体としては、例えば、アクリル酸系の吸水性架橋重合体、アクリルアミド系の吸水性架橋重合体、ビニルアルコール系の吸水性架橋重合体、エチレンオキシド系の吸水性架橋重合体、スルホン酸系の吸水性架橋重合体、アスパラギン酸系の吸水性架橋重合体、グルタミン酸系の吸水性架橋重合体、アルギン酸塩系の吸水性架橋重合体、デンプン系の吸水性架橋重合体、セルロース系の吸水性架橋重合体が挙げられる。
【００４７】
酸性解離性基を有する吸水性架橋重合体は、好ましくは、カルボキシ基を有するアクリル酸系の吸水性架橋重合体である。ここで、アクリル酸系の吸水性架橋重合体とは、アクリル酸に由来する構成単位を有する吸水性架橋重合体を意味する。
【００４８】
カルボキシ基を有するアクリル酸系の吸水性架橋重合体は、さらに、カルボキシ基とは異なる他の酸性解離性基を有していてもよい。他の酸性解離性基としては、例えば、スルホ基、ホスホノ基、ホスホノオキシ基が挙げられる。他の酸性解離性基は、この基を有する単量体を上述のアクリル酸等と共に重合させる、または重合で得られた吸水性架橋重合体に、他の酸性解離性基を有する単量体または重合体を付加させることによって、吸水性架橋重合体に導入することができる。
【００４９】
カルボキシ基を有するアクリル酸系の吸水性架橋重合体の好適例として、カルボキシ基を有する化学架橋ポリアクリル酸が挙げられる。ここで「化学架橋ポリアクリル酸」とは、アクリル酸に由来する構成単位および共有結合による架橋構造を有し、化学架橋（即ち、共有結合による架橋）によってハイドロゲルを形成し得る重合体を意味する。なお、共有結合による架橋構造は、架橋性単量体に由来する構成単位または架橋剤から構成されていてもよい。
【００５０】
化学架橋ポリアクリル酸の原料の一つである架橋性単量体としては、例えば、１，３−ブチレングリコール  ジ（メタ）アクリレート、１，４−ブタンジオール  ジ（メタ）アクリレート、１，６−ヘキサンジオール  ジ（メタ）アクリレート、ネオペンチルグリコール  ジ（メタ）アクリレート、エチレングリコール  ジ（メタ）アクリレート、ジエチレングリコール  ジ（メタ）アクリレート、トリエチレングリコール  ジ（メタ）アクリレート、テトラエチレングリコール  ジ（メタ）アクリレート、プロピレングリコール  ジ（メタ）アクリレート、ジプロピレングリコール  ジ（メタ）アクリレート、トリプロピレングリコール  ジ（メタ）アクリレート、トリメチロールプロパン  トリ（メタ）アクリレート、ペンタエリトリトール  テトラ（メタ）アクリレート、ジペンタエリトリトール  ペンタ（メタ）アクリレート、ペンタエリスリトールテトラアリルエーテル等が挙げられる。
【００５１】
化学架橋ポリアクリル酸としては、例えば、住友精化社から入手できる「アクペック（登録商標）」、三洋化成社から入手できる「サンフレッシュ（登録商標）」が挙げられる。
【００５２】
カルボキシ基を有するアクリル酸系の吸水性架橋重合体は、アクリル酸に由来する構成単位に加えて、メタクリル酸、マレイン酸、フマル酸、クロトン酸およびそれらの塩、ビニルアルコール、アクリルアミド、並びにメタクリルアミドからなる群から選ばれる少なくとも一種に由来する構成単位（以下「他の構成単位」と略称することがある）を含んでいてもよい。
【００５３】
本明細書において、「ビニルアルコールに由来する構成単位」とは、ビニルアルコールの二重結合が反応して形成される構造を有する単位を意味し、これはビニルアルコールそのものから形成されなくてもよい。「ビニルアルコールに由来する構成単位」は、一般に、酢酸ビニルを重合したのち、酢酸ビニルに由来する構成単位を加水分解することによって、形成される。また、「アクリル酸に由来する構成単位」等も同様の意味である。カルボキシ基を有するアクリル酸系の吸水性架橋重合体が他の構成単位を含む場合、この吸水性架橋重合体は、ランダム共重合体、交互共重合体、ブロック共重合体およびグラフト共重合体のいずれでもよい。
【００５４】
他の構成単位を有する共重合体の中で、物理架橋によってハイドロゲルを形成し得るポリアクリル酸−ポリビニルアルコール共重合体、化学架橋によってハイドロゲルを形成し得るポリアクリルアミド−ポリアクリル酸共重合体が好ましい。前記のような共重合体としては、例えば、クラレ社から入手できるポリビニルアルコール−ポリアクリル酸共重合体のナトリウム塩「商品名：クラストマーＡＰ２０」、Ｓｉｇｍａ−Ａｌｄｒｉｃｈ社から入手できる「製品番号４３２７７６」のポリアクリルアミド−ポリアクリル酸共重合体のカリウム塩等が挙げられる。
【００５５】
酸性解離性基を有する吸水性架橋重合体の大きさの指標として、その０．２重量％水溶液の粘度が挙げられる。その０．２重量％水溶液の粘度は、好ましくは５００〜５０，０００ｍＰａ・ｓであり、より好ましくは８００〜４５，０００ｍＰａ・ｓであり、さらに好ましくは１，０００〜４０，０００ｍＰａ・ｓである。この粘度は、ｐＨ７、温度２５℃および回転数２０ｒｐｍの条件下でＢ型粘度計を用いて測定した値である。
【００５６】
成分（Ｂ）は、酸性解離性基を有する吸水性架橋重合体に加えて、非架橋重合体を含むことが好ましい。非架橋重合体は、１種のみを使用してもよく、２種以上を使用してもよい。なお、以下では非架橋重合体を、単に「重合体」と略称することがある。非架橋重合体は、酸性解離性基を有していてもよい。酸性解離性基の説明は上述の通りである。
【００５７】
酸性解離性基を有する非架橋重合体は、好ましくはカルボキシ基を有するアクリル酸系重合体である。カルボキシ基を有するアクリル酸系重合体は、さらに、カルボキシ基とは異なる他の酸性解離性基を有していてもよい。他の酸性解離性基としては、例えば、スルホ基、ホスホノ基、ホスホノオキシ基が挙げられる。他の酸性解離性基は、この基を有する単量体を、上述のアクリル酸および／またはその塩と共に重合させる、または得られたアクリル酸系重合体に、他の酸性解離性基を有する単量体または重合体を付加させることによって、アクリル酸系重合体に導入することができる。
【００５８】
カルボキシ基を有するアクリル酸系重合体は、アクリル酸および／またはその塩に由来する構成単位に加えて、メタクリル酸、マレイン酸、フマル酸、クロトン酸およびそれらの塩、ビニルアルコール、アクリルアミド、並びにメタクリルアミドからなる群から選ばれる少なくとも一種に由来する構成単位（以下「他の構成単位」と略称することがある）を含んでいてもよい。
【００５９】
酸性解離性基を有する非架橋重合体は、より好ましくはカルボキシ基を有する非架橋ポリアクリル酸である。
【００６０】
酸性解離性基を有する非架橋重合体の０．２重量％水溶液の粘度は、好ましくは１００〜１，５００ｍＰａ・ｓ、より好ましくは１５０〜１，２００ｍＰａ・ｓ、さらに好ましくは２００〜１，０００ｍＰａ・ｓである。この粘度は、ｐＨ７、温度２５℃および回転数２０ｒｐｍの条件下でＢ型粘度計を用いて測定した値である。
【００６１】
成分（Ｂ）は、（ｉ）好ましくは酸性解離性基を有する吸水性架橋重合体からなるか、または酸性解離性基を有する吸水性架橋重合体および酸性解離性基を有する非架橋重合体からなり、（ｉｉ）より好ましくは酸性解離性基を有する吸水性架橋重合体および酸性解離性基を有する非架橋重合体からなる。この態様において、酸性解離性基を有する吸水性架橋重合体は、好ましくはカルボキシ基を有するアクリル酸系の吸水性架橋重合体であり、より好ましくはカルボキシ基を有する化学架橋ポリアクリル酸である。また、この態様において、酸性解離性基を有する非架橋重合体は、好ましくはカルボキシ基を有するアクリル酸系の非架橋重合体であり、より好ましくはカルボキシ基を有する非架橋ポリアクリル酸である。
【００６２】
酸性解離性基を有する非架橋重合体を使用する場合、成分（Ｂ）中のその量は、本発明の組成物の製膜性向上の観点から、成分（Ｂ）中の酸性解離性基を有する吸水性架橋重合体と前記非架橋重合体との総量に対して、好ましくは１〜９９重量％、より好ましくは２〜９０重量％、さらに好ましくは２〜８０重量％である。
【００６３】
＜成分（Ｃ）＞
成分（Ｃ）は、酸性解離性基およびアミノ基を有する化合物である。酸性解離性基の説明は上述の通りである。成分（Ｃ）は、１種のみの酸性解離性基を有していてもよく、２種以上の酸性解離性基を有していてもよい。成分（Ｃ）は、分子内に複数の異なる種類の酸性解離性基を有する化合物（例、ヒドロキシフェニルグリシン）でもよい。アミノ基は、１級アミノ基、２級アミノ基、３級アミノ基のいずれでもよい。また、２級アミノ基および３級アミノ基は、アミノ基の窒素原子が含窒素複素環の構成原子の一つとなっている複素環式アミノ基でもよい。
【００６４】
酸性解離性基およびアミノ基を有する化合物としては、例えば、カルボキシ基およびアミノ基を有する化合物、スルホ基およびアミノ基を有する化合物を有する化合物（例、２−アミノエタンスルホン酸）、ホスホノ基（−Ｐ（Ｏ）（ＯＨ）２）およびアミノ基を有する化合物（例、２−アミノエタンホスホン酸、ＮＴＭＰ（ニトリロトリス（メチレンホスホン酸））、およびＥＤＴＭＰ（エチレンジアミンテトラ（メチレンホスホン酸））等が挙げられる。これらの中で、カルボキシ基およびアミノ基を有する化合物が好ましい。即ち、成分（Ｃ）は、好ましくはカルボキシ基およびアミノ基を有する化合物である。カルボキシ基およびアミノ基を有する化合物は、１種のみを使用してもよく、２種以上を使用してもよい。
【００６５】
カルボキシ基およびアミノ基を有する化合物としては、後述する一般的なアミノ酸の他、例えば、キレート材として広く知られるＥＤＴＡ（エチレンジアミン四酢酸）、ＮＴＡ（ニトリロ三酢酸）、ＤＴＰＡ（ジエチレントリアミン五酢酸）、ＨＥＤＴＡ（ヒドロキシエチルエチレンジアミン三酢酸）、ＴＴＨＡ（トリエチレンテトラミン六酢酸）、ＰＤＴＡ（１，３−プロパンジアミン四酢酸）、ＨＩＤＡ（ヒドロキシエチルイミノ二酢酸）、ＩＤＡ（イミノ二酢酸）、ＤＨＥＧ（ジヒドロキシエチルグリシン）、ＧＥＤＴＡ（グリコールエーテルジアミン四酢酸）、およびＣＭＧＡ（ジカルボキシメチルグルタミン酸）などが挙げられる。これらの化合物はキレート材として市販されている。
【００６６】
アミノ基として１級アミノ基のみを有するアミノ酸としては、例えば、アラニン、アスパラギン酸、システイン、グルタミン、グルタミン酸、グリシン、イソロイシン、ロイシン、リシン、メチオニン、フェニルアラニン、セリン、トレオニン、チロシン、バリン等が挙げられる。
アミノ基として２級アミノ基のみを有するアミノ酸としては、例えば、プロリン、ヒドロキシプロリン、サルコシン等が挙げられる。
アミノ基として３級アミノ基のみを有するアミノ酸としては、例えば、ジメチルグリシン等が挙げられる。
アミノ基として１級アミノ基および２級アミノ基を有するアミノ酸としては、例えば、アルギニン、トリプトファン等が挙げられる。
アミノ基として１級アミノ基、２級アミノ基および３級アミノ基を有するアミノ酸としては、例えば、ヒスチジン等が挙げられる。
【００６７】
成分（Ｃ）は、酸性ガスとの反応性の観点から、より好ましくはアミノ基として２級アミノ基のみを有するアミノ酸であり、さらに好ましくはプロリンおよび／またはサルコシンであり、特に好ましくはプロリンまたはサルコシンである。
【００６８】
成分（Ｃ）（酸性解離性基およびアミノ基を有する化合物）の量は、成分（Ｂ）（酸性解離性基を有する重合体）の酸性解離性基１モルに対して、好ましくは０．５〜１０モル、より好ましくは０．７〜７．０モル、さらに好ましくは１．０〜５．０モルである。
【００６９】
＜他の成分＞
本発明の組成物は、本発明の効果を阻害しない範囲で、成分（Ａ）〜（Ｃ）とは異なる他の成分を含んでいてもよい。
【００７０】
本発明の組成物は、好ましくは媒質を含有する。媒質を含有する組成物は、流動性を有するものでもよく（例えば、塗工液）、流動性を有さないもの（例えば、酸性ガス分離膜における本発明の組成物からなる膜（本明細書中で「組成物膜」と略称することがある））でもよい。
【００７１】
媒質としては、例えば、水、アルコール（例、メタノール、エタノール、１−プロパノール、２−プロパノール）等のプロトン性極性溶媒；トルエン、キシレン、ヘキサン等の無極性溶媒；ケトン溶媒（例、アセトン、メチルエチルケトン、メチルイソブチルケトン）、テトラヒドロフラン、ジオキサン、Ｎ−メチルピロリドン、Ｎ，Ｎ−ジメチルアセトアミド、Ｎ，Ｎ−ジメチルホルムアミド等の非プロトン性極性溶媒；等が挙げられる。媒質は、１種のみを使用してもよく、２種以上を使用してもよい。媒質としては、水およびアルコールからなる群から選ばれる少なくとも一つを含む媒質が好ましく、水、メタノール、エタノール、１−プロパノールおよび２−プロパノールからなる群から選ばれる少なくとも一つを含む媒質がより好ましく、水を含む媒質がさらに好ましい。
【００７２】
本発明の組成物は、界面活性剤を含有していてもよい。界面活性剤は、カチオン性界面活性剤、ノニオン性界面活性剤、アニオン性界面活性剤、または両性界面活性剤のいずれでもよい。界面活性剤としては、例えば、ポリオキシエチレンアルキルフェニルエーテル類、ポリオキシエチレンアルキルエーテル類、フッ素系界面活性剤、シリコーン系界面活性剤等が挙げられる。界面活性剤は、１種のみを使用してもよく、２種以上を使用してもよい。
【００７３】
界面活性剤を使用する場合、組成物中の界面活性剤の量（即ち、組成物全体に対する界面活性剤の量）は、塗工性と酸性ガス透過性能の観点から、好ましくは０．００１〜５重量％、より好ましくは０．００１〜３重量％、さらに好ましくは０．０１〜３重量％である。
【００７４】
＜酸性ガス分離膜＞
本発明の組成物は、好ましくは酸性ガス分離膜を製造するために用いられる。また、本発明は、上述の組成物を含む酸性ガス分離膜も提供する。酸性ガスは、好ましくは二酸化炭素、硫化水素、硫化カルボニル、硫黄酸化物（ＳＯｘ）、窒素酸化物（ＮＯｘ）およびハロゲン化水素（例、塩化水素）からなる群から選ばれる少なくとも一つであり、より好ましくは二酸化炭素、硫化水素、硫化カルボニル、硫黄酸化物（ＳＯｘ）、および窒素酸化物（ＮＯｘ）からなる群から選ばれる少なくとも一つであり、さらに好ましくは二酸化炭素、硫化水素および硫黄酸化物（ＳＯｘ）からなる群から選ばれる少なくとも一つであり、特に好ましくは二酸化炭素および／または硫化水素であり、最も好ましくは二酸化炭素である。
【００７５】
本発明の酸性ガス分離膜は、組成物膜（即ち、本発明の組成物からなる膜）でもよく、組成物膜および他の部材（例えば多孔層）を含むものでもよい。本発明の酸性ガス分離膜における組成物膜の厚さは、好ましくは０．１〜６００μｍ、より好ましくは０．５〜４００μｍ、さらに好ましくは１〜２００μｍである。
【００７６】
本発明の酸性ガス分離膜は、好ましくは多孔層を含む。多孔層は、単層でもよく、積層でもよい。本発明の酸性ガス分離膜は、１枚の多孔層を有するものでもよく、２枚以上の多孔層を有するものでもよい。２枚以上の多孔層は、それぞれ、同じものでもよく、異なるものでもよい。
【００７７】
多孔層の材料としては、樹脂が挙げられる。樹脂は、１種のみを使用してもよく、２種以上を使用してもよい。樹脂としては、例えば、ポリエチレン（ＰＥ）、ポリプロピレン（ＰＰ）等のポリオレフィン系樹脂；ポリテトラフルオロエチレン（ＰＴＦＥ）、ポリフッ化ビニル（ＰＶＦ）、ポリフッ化ビニリデン（ＰＶＤＦ）等の含フッ素樹脂；ポリエチレンテレフタレート（ＰＥＴ）、ポリエチレンナフタレート等のポリエステル樹脂；ポリスチレン（ＰＳ）、ポリエーテルスルホン（ＰＥＳ）、ポリフェニレンサルファイド（ＰＰＳ）、ポリスルホン（ＰＳＦ）、ポリアクリロニトリル（ＰＡＮ）、ポリフェニレンオキシド（ＰＰＯ）、ポリアミド（ＰＡ）、ポリイミド（ＰＩ）、ポリエーテルイミド（ＰＥＩ）、ポリエーテルエーテルケトン（ＰＥＥＫ）、アラミド、ポリカーボネート等が挙げられる。これらの中でも、撥水性の点から、ポリオレフィン系樹脂および含フッ素樹脂が好ましく、ポリテトラフルオロエチレン（ＰＴＦＥ）がより好ましい。
【００７８】
多孔層の材料としては、上記の樹脂の他に、金属、ガラス、セラミックス等の無機材料が挙げられる。多孔層は、樹脂および無機材料の両方を含んでいてもよい。
【００７９】
多孔層の厚さは、特に限定されないが、機械的強度の観点からは、好ましくは１０〜３，０００μｍ、より好ましくは１０〜５００μｍ、さらに好ましくは２０〜２００μｍである。
【００８０】
多孔層の平均細孔直径は、好ましくは０．０００５μｍ以上、より好ましくは０．００１μｍ以上、さらに好ましくは０．００５μｍ以上であり、好ましくは１０μｍ以下、より好ましくは５μｍ以下、さらに好ましくは１μｍ以下である。この平均細孔直径は、水銀圧入法によって測定される値である。また、多孔層の最大細孔直径は、好ましくは０．０５μｍ以上１．０μｍ以下であり、より好ましくは０．０７μｍ以上０．９μｍ以下である。
【００８１】
多孔層の空孔率は、好ましくは５〜９９体積％、より好ましくは３０〜９０体積％であるこの空孔率は、水銀圧入法によって測定される値である。
【００８２】
多孔層は、疎水性であることが好ましい。疎水性の多孔層を有する支持層を使用することによって、組成物膜内の水分が多孔層の細孔に浸入することが抑制されて、酸性ガス分離膜の性能低下が抑えられる。
【００８３】
疎水性の指標としては、例えば、温度２５℃における水の接触角が挙げられる。多孔層の温度２５℃における水の接触角は、好ましくは９０度以上、より好ましくは９５度以上、さらに好ましくは１００度以上であってもよい。水の接触角は、接触角計（例えば、動的接触角試験機１１００ＤＡＴ：ＦＩｂｒｏ  ＳｙｓｔｅｍＡＢ社）で測定することができる。
【００８４】
多孔層は、耐熱性を有することが好ましい。本明細書において「耐熱性」とは、多孔層をプロセス条件における最大温度に２時間保存した後においても、熱収縮または熱溶融による、目視で確認し得るカールが多孔層に生じないことを意味する。
【００８５】
＜酸性ガス分離膜の製造方法＞
本発明は、上述の成分（Ａ）〜（Ｃ）および媒質を混合して塗工液を調製する工程と、塗工液を多孔層に塗布して、塗工液の膜を形成する工程と、塗工液の膜から媒質を除去する工程とを含む、上述の酸性ガス分離膜を製造する方法も提供する。なお、本発明の製造方法において、成分（Ａ）〜（Ｃ）の種類および量、媒質の種類、並びにβ等についての説明は、上述の通りである。
【００８６】
塗工液中の媒質の量は、塗工性の観点から、好ましくは１．０〜９９．９重量％、より好ましくは３．０〜９７重量％、さらに好ましくは５．０〜９５重量％である。なお、媒質の量は、塗工液全体に対する媒質の量を意味する。
【００８７】
媒質として水を使用する場合、塗工液中の水の量は、塗工性の観点から、好ましくは１０〜９９．９重量％、より好ましくは２０〜９７重量％、さらに好ましくは３０〜９５重量％である。なお、水の量は、塗工液全体に対する水の量を意味する。
【００８８】
まず、成分（Ａ）〜（Ｃ）および媒質を混合して、本発明の組成物の一態様である塗工液を調製する。塗工液は、基材との親和性による塗りムラを抑制するために、必要に応じて界面活性剤を含有していてもよい。界面活性剤の説明は、上述の通りである。
【００８９】
次に、塗工液を多孔層に塗布して、塗工液の膜を形成する。塗布方法に特に制限はなく、目的に応じて公知の方法を適宜採用することができる。塗布方法としては、例えばスピンコート法、バーコート法、ダイコート法、ブレードコート法、エアナイフコート法、グラビアコート法、ロールコート法、スプレーコート法、ディップコート法、コンマロールコート法、キスコート法、スクリーン印刷、インクジェット印刷等が挙げられる。
多孔層（第１多孔層）上に形成された塗工液の膜に、必要に応じて多孔層（第２多孔層）を積層してもよい。
【００９０】
次に、塗工液の膜から媒質を除去することによって組成物膜を形成して、酸性ガス分離膜を製造する。媒質の除去方法に特に限定はなく、従来公知の方法を用いることができる。媒質の除去方法としては、乾燥機を用いて塗工液の膜を乾燥させる方法が好ましい。乾燥機としては、例えば、通風乾燥炉等が挙げられる。
【００９１】
乾燥温度および時間は、塗工液の媒質、多孔層の種類等を考慮して、適宜決定すればよい。乾燥温度は、例えば、８０〜１５０℃である。乾燥時間は、例えば、３〜３０分である。
【００９２】
＜酸性ガス分離膜エレメント＞
本発明は、上述の酸性ガス分離膜を含む酸性ガス分離膜エレメントも提供する。酸性ガス分離膜エレメントは、酸性ガス分離膜が集積化または一体化されて構成される。酸性ガス分離膜としては、例えば、シート状、中空状等の形状を挙げることができる。酸性ガス分離膜エレメントは、シート状の酸性ガス分離膜を含む場合は、例えば、スパイラル型、プレート＆フレーム型、プリーツ型等の形式とすることができ、中空状の酸性ガス分離膜を含む場合は、例えば、中空糸型、円筒型等の形式とすることができる。
【００９３】
本発明の酸性ガス分離膜エレメントは、好ましくは、酸性ガス分離膜と、供給側流路部材および透過側流路部材の少なくとも一つとを含む積層体と、複数の穴が壁面に形成された中空管とを含み、積層体が中空管の外周に巻き付けられた構造を有する。以下、図１を用いて、本発明の酸性ガス分離膜エレメントの一例を説明する。
【００９４】
図１で示される酸性ガス分離膜エレメント１は、酸性ガス分離膜１０、供給側流路部材３および透過側流路部材４を含むとともに、これらの積層体が中心管５に巻き付けられている。巻き付けられた積層体の形状は、円筒状または角筒状のいずれでもよいが、好ましくは円筒状である。
【００９５】
酸性ガス分離膜エレメント１は、さらに、巻き付けられた積層体の巻戻しや巻崩れを防止するために、外周テープやテレスコープ防止板（ＡＴＤ）等の固定部材（図示せず）を備えていてもよく、酸性ガス分離膜エレメント１にかかる内圧および外圧による負荷に対する強度を確保するために、巻き付けられた積層体の最外周にアウターラップ（補強層）を有していてもよい。外周テープは、巻き付けられた積層体の外周に巻き付けられることにより、巻き付けられた積層体の巻戻しを抑制することができる。テレスコープ防止板は、巻き付けられた積層体の両端部に取り付けられ、酸性ガス分離膜エレメント１の使用中に、巻き付けられた積層体に巻崩れ（テレスコープ）現象が発生することを抑制することができる。アウターラップ（補強層）は、例えばガラスファイバーにエポキシ樹脂を含浸した繊維強化樹脂などの補強材を用いることができ、巻き付けられた積層体の最外周に補強材を巻き付けた後にエポキシ樹脂を硬化させることが好ましい。
【００９６】
例えば、透過側のガス流路を形成する透過側流路部材４、酸性ガス分離膜１０、供給側のガス流路を形成する供給側流路部材３、酸性ガス分離膜１０をこの順に繰返し積層することによって、積層体を構成してもよい。
【００９７】
供給側流路部材３は、原料ガスが供給される部材であり、この部材を通して酸性ガス分離膜１０に原料ガスが供給される。透過側流路部材４は、酸性ガス分離膜１０を透過した透過ガス（酸性ガス分離膜１０に供給された原料ガスの少なくとも一部を含む。）が流れる部材であり、該透過ガスを中心管５へ誘導する。中心管５は、透過流路部材４を流れる透過ガスを収集する。
【００９８】
積層体は、酸性ガス分離膜−流路部材複合体（膜リーフ）を含んでもよい。酸性ガス分離膜−流路部材複合体は、対向する酸性ガス分離膜１０と、この対向する酸性ガス分離膜１０の間に挟み込まれた流路部材とで構成される。対向する酸性ガス分離膜１０は、一枚の酸性ガス分離膜が二つ折りにされてなる折り曲げ分離膜でもよいし、二枚の酸性ガス分離膜が対向するように組み合わせてなる組み上げ分離膜でもよい。対向する酸性ガス分離膜１０に挟まれる流路部材は、例えば、供給側流路部材３であるが、透過側流路部材４でもよい。
【００９９】
酸性ガス分離膜−流路部材複合体が、供給側流路部材３を含む場合、その供給側流路部材３は、原料ガスが供給される流路空間を形成するものであり、この流路空間によって原料ガスを巻き付けられた積層体の内部に導き、酸性ガス分離膜１０に原料ガスを供給する。
【０１００】
供給側流路部材３は、原料ガスの流路空間を形成する流路部材としての機能と、原料ガスに乱流を生じさせて酸性ガス分離膜１０の供給側面の表面更新を促進させつつ、供給される原料ガスの圧力損失をできるだけ小さくする機能とを備えていることが好ましい。この観点から、供給側流路部材３は、網目形状を有することが好ましい。網目形状によって原料ガスの流路が変わることから、供給側流路部材３における網目の単位格子の形状は、目的に応じて、例えば、正方形、長方形、菱形、平行四辺形等の形状から選択されることが好ましい。
【０１０１】
供給側流路部材３を構成する材料としては、例えば、ポリエチレン（ＰＥ）、ポリプロピレン（ＰＰ）、ポリテトラフルオロエチレン（ＰＴＦＥ）、ポリスチレン（ＰＳ）、ポリフェニレンサルファイド（ＰＰＳ）、ポリエーテルスルホン（ＰＥＳ）、ポリエーテルエーテルケトン（ＰＥＥＫ）、ポリイミド（ＰＩ）、ポリシクロへキシレンジメチレンテレフタレート（ＰＣＴ）、ポリスルホン（ＰＳＦ）等の樹脂；金属、ガラス、セラミックス等の無機材料；樹脂材料と無機材料との組合せが挙げられる。供給側流路部材３を構成する材料は、酸性ガス分離膜１０が使用される温度条件に応じた耐熱性を有することが好ましい。また、供給側流路部材３を構成する材料は、原料ガスの流路空間を形成する流路部材としての機能を維持する観点から、高い機械的強度（剛性）を有することが好ましい。
【０１０２】
供給側流路部材３は、樹脂、金属およびガラスからなる群から選ばれる少なくとも一つの材料を含む不織布、織布またはネットからなる層を含むことが好ましく、ＰＥ、ＰＰ、ＰＴＦＥ、ＰＳ、ＰＰＳ、ＰＥＳ、ＰＥＥＫ、ＰＩ、ＰＣＴ、ＰＳＦ、金属およびガラスからなる群から選ばれる少なくとも一つの材料を含む不織布、織布またはネットからなる層を含むことがより好ましい。
【０１０３】
供給側流路部材３は、１層構造でもよく、２層以上の積層構造でもよい。供給側流路部材３は、例えば、上記不織布、織布またはネットからなる層を複数積層した構造でもよい。
【０１０４】
供給側流路部材３の厚さ（複数積層した構造である場合にはそれらの全厚）は、流通するガスの圧力損失および機械的強度等の観点からは、１０〜７５００μｍが好ましく、５０〜５０００μｍがより好ましく、１００〜２５００μｍがさらに好ましい。
【０１０５】
透過側流路部材４は、酸性ガス分離膜１０を透過した透過ガスが流れる流路空間を形成するものであり、この流路空間によって透過ガスを中心管５に導く。
【０１０６】
透過側流路部材４は、透過ガスの流路空間を形成する流路部材としての機能と、透過ガスに乱流を生じさせて酸性ガス分離膜１０の透過側面の表面更新を促進する機能とを備えていることが好ましい。この観点から、透過側流路部材４は、網目形状を有することが好ましい。網目形状によって透過ガスの流路が変わることから、透過側流路部材４における網目の単位格子の形状は、目的に応じて、例えば、正方形、長方形、菱形、平行四辺形等の形状から選択されることが好ましい。
【０１０７】
透過側流路部材４を構成する材料は、特に限定されないが、酸性ガス分離膜１０が使用される温度条件に応じた耐熱性を有する材料が好ましく、例えば、供給側流路部材３を構成する材料と同様の材料を好適に用いることができる。透過側流路部材４を構成する材料としては、具体的には、ＰＰ、ＰＴＦＥ、ＰＰＳ、ＰＥＳ、ＰＳＦ、ＰＥＥＫ、ＰＩ、金属が好ましく、ＰＰ、ＰＴＦＥ、ＰＰＳ、ＰＥＥＫ、ＰＩ、金属がより好ましい。透過側流路部材４は、１層構造でもよく、２層以上の積層構造でもよい。
【０１０８】
中心管５は、酸性ガス分離膜１０を透過した透過ガスを収集して、酸性ガス分離膜エレメント１から排出するための導管である。中心管５は、円管でもよく、角管でもよい
【０１０９】
中心管５の材料は特に限定されないが、酸性ガス分離膜１０が使用される温度条件に応じた耐熱性を有する材料が好ましい。また、酸性ガス分離膜１０等を外周に複数回巻き付けるために、中心管５の材料は、機械的強度を有する材料であることが好ましい。中心管５の材料としては、例えば、ステンレス鋼等が好適に用いられる。中心管５の直径や長さ、厚さは、酸性ガス分離膜エレメント１の大きさ、積層体中の酸性ガス分離膜−流路部材複合体の数、透過ガスの量、中心管５に要求される機械的強度等に応じて適宜設定される。
【０１１０】
中心管５は、中心管５の外周面に、透過側流路部材４の透過ガスの流路空間と中心管５の内部空間とを連通させる複数の孔を有している。中心管５に設けられる孔の数や孔の大きさは、透過側流路部材４から供給される透過ガスの量や中心管５に要求される機械的強度を考慮して決定される。
【０１１１】
本発明の酸性ガス分離膜エレメントは、酸性ガス分離膜と、供給側流路部材および透過側流路部材の少なくとも一つとを含む積層体とを形成し、これを中空管の外周に巻き付けることによって製造することができる。酸性ガス分離膜エレメントの製造方法に特に限定は無く、公知の方法を使用することができる。また、各部材の固定手段としては、例えば、粘着テープ、接着剤等の使用、熱融着などが挙げられる。
【０１１２】
接着剤の接着成分としては、例えば、エポキシ樹脂、塩化ビニル共重合体、塩化ビニル−酢酸ビニル共重合体、塩化ビニル−塩化ビニリデン共重合体、塩化ビニル−アクリロニトリル共重合体、ブタジエン−アクリロニトリル共重合体、ポリアミド樹脂、ポリビニルブチラール樹脂、ポリエステル樹脂、セルロース誘導体（ニトロセルロース等）、スチレン−ブタジエン共重合体、合成ゴム、フェノール樹脂、尿素樹脂、メラミン樹脂、フェノキシ樹脂、シリコーン樹脂、尿素ホルムアミド樹脂等が挙げられる。これらの中でも、エポキシ樹脂、シリコーン樹脂が好ましく、エポキシ樹脂がより好ましい。
【０１１３】
また、図２を用いて、図１のエレメントとは別の、本発明の酸性ガス分離膜エレメントの一例を説明する。図２に示す酸性ガス分離膜エレメントは、中心管５および透過側流路部材４に付加的な構成がある点が図１に示す酸性ガス分離膜エレメントと異なり、これらエレメントの他の構成は同じである。
【０１１４】
図２に示す酸性ガス分離膜エレメント１は、中心管５の内部に遮断部材４１が設けられ、透過側流路部材４には遮断部材４１に対応する位置に中心管５に直交する方向に仕切部材４２が延設されている。遮断部材４１および仕切部材４２は、ガスの透過を遮断することによりガスの流路を規定する。
【０１１５】
ガス分離膜エレメント１において、中心管５の端部５ａから供給されたスイープガスは、中心管５に設けられた孔４３より透過側流路部材４に導出され、仕切部材４２によって規定された流路を矢印ｄの方向に流れ、中心管５の遮断部材４１より下流側に設けられた孔４３から中心管５内に至る。すなわち、中心管５の端部５ａは、スイープガス供給口として機能する。中心管５の一方の端部５ａ（スイープガス供給口）は、透過側流路部材４が形成する透過側流路と連通している。透過側流路部材４内をスイープガスが流れることにより、透過側流路部材４内の透過ガスの流れが促進される。透過ガスは、スイープガスとともに、中心管５に至り、中心管５の端部５ｂより導出される。
【０１１６】
ガス分離膜エレメント１において、遮断部材４１の位置は図２に示す中心管５の中心付近に限定されることはなく、中心管５内において、透過側流路部材４に供給されるスイープガスの流路と、透過側流路部材４から回収された透過ガスとスイープガスの混合ガスの流路とが仕切られるように配置されていればよい。
【０１１７】
スイープガスとしては、特に限定されないが、空気、酸素、二酸化炭素、窒素、アルゴン、ヘリウム、および水蒸気からなる群から選ばれる少なくとも一つを含むガスを用いることができる。
【０１１８】
＜酸性ガス分離膜モジュール＞
本発明は、上述の酸性ガス分離膜エレメントを含む酸性ガス分離膜モジュールも提供する。本発明の酸性ガス分離膜モジュールは、好ましくは、少なくとも一つの酸性ガス分離膜エレメントと、酸性ガス分離膜に混合ガスを供給する混合ガス供給部と、酸性ガス分離膜を透過しなかった非透過ガスを排出する非透過ガス排出部と、酸性ガス分離膜を透過した透過ガスを排出する透過ガス排出部とを含む。上記の混合ガス供給部、非透過ガス排出部および透過ガス排出部は、酸性ガス分離膜エレメントの本体に設けられてもよく、酸性ガス分離膜エレメントを収納するハウジング（容器）に設けられてもよい。
【０１１９】
ハウジング内に２以上の酸性ガス分離膜エレメントを収納する場合には、ハウジング内に、２以上の酸性ガス分離膜エレメントを並列または直列に配列することができる。また、並列に配列した２以上の酸性ガス分離膜エレメント群を、さらに直列に配列してもよい。混合ガスを分配して、複数の酸性ガス分離膜エレメントに導入してもよく（混合ガスの並列供給）、前段の酸性ガス分離膜エレメントから排出された透過ガスおよび／または非透過ガスを、後段の酸性ガス分離膜エレメントに導入してもよい（混合ガスの直列供給）。酸性ガス分離膜モジュールは、少なくとも一つの酸性ガス分離膜エレメントをハウジング内に収納し、ハウジングに混合ガス供給部、非透過ガス排出部および透過ガス排出部を取り付けることにより製造することができる。
【０１２０】
以下、図３を用いて、本発明の酸性ガス分離膜モジュールの一例を説明する。図３に示す酸性ガス分離膜モジュール２０は、ハウジング２７に設けられた、混合ガス供給部２１と、非透過ガス排出部２２と、酸性ガス分離膜エレメント１の中心管５の端部と接続部２９ａにて接続された透過ガス排出部２３とを含む。ハウジング２７は、酸性ガス分離膜モジュール内を流通する混合ガスを封入するための空間を形成していてもよく、例えばステンレスや耐湿熱樹脂等の筒状部材と、この筒状部材の軸方向両端を閉塞するための閉塞部材２８とを有していてもよい。ハウジング２７の形状は、通常、筒状である。筒状は、円筒状または角筒状のいずれでもよい。酸性ガス分離膜エレメント１の形状は、通常、円筒状であることから、ハウジング２７の形状は、円筒状であることが好ましい。また、ハウジング２７の内部には、酸性ガス分離膜エレメント１の供給側端部２５に供給される混合ガスと、酸性ガス分離膜エレメント１の排出側端部２６から排出される非透過ガス（即ち、酸性ガス分離膜を透過しなかったガス）との混合を防止するための仕切り２４を設けることができる。また、酸性ガス分離膜エレメント１の透過ガス排出部２３と接続されていない中心管５の端部には、酸性ガス分離膜エレメント１の供給側端部２５に供給される混合ガスと、酸性ガス分離膜酸性ガス分離膜を透過した透過ガスとの混合を防止するための遮断部２９ｂを設けることができる。
【０１２１】
以下、図４を用いて、図３のモジュールとは別の、本発明の酸性ガス分離膜モジュールの一例を説明する。図４に示す酸性ガス分離膜モジュール２０’は、図３に示す遮断部２９ｂの代わりに、図４に示す接続部２９ｃにて接続されたスイープガス供給部３０を含む点が、図３に示す酸性ガス分離膜モジュール２０と異なり、これらモジュールの他の構成は同じである。なお、混合ガス供給部２１、非透過ガス排出部２２、透過ガス排出部２３、およびスイープガス供給部３０は、図３および図４に示す配置に限定されるものではなく、適宜、プロセスガス（混合ガス、非透過ガス、および透過ガス等）のドレン排出や、酸性ガス分離膜モジュールの構成等を考慮して配置することができる。
【０１２２】
＜酸性ガス分離装置＞
本発明は、上述の酸性ガス分離膜モジュールを少なくとも一つ含む酸性ガス分離装置も提供する。酸性ガス分離装置中の酸性ガス分離膜モジュールの配列および個数、並びに酸性ガス分離膜モジュール中の酸性ガス分離膜エレメントの配列および個数は、要求される処理量、酸性ガスの回収率、酸性ガス分離装置を設置する場所の大きさ等に応じて選択することができる。
【０１２３】
本発明の酸性ガス分離装置は、好ましくは、少なくとも一つの酸性ガス分離膜モジュールに加えて、透過ガスを減圧する手段、および透過ガスと同伴して排出されるスイープガスを供給する手段の少なくとも一つをさらに含み、透過ガスを減圧する手段は、酸性ガス分離膜モジュールの透過ガス排出部と連通しており、スイープガスを供給する手段は、酸性ガス分離膜モジュールにさらに備わるスイープガス供給部と連通している。
【０１２４】
酸性ガスが二酸化炭素（ＣＯ２）である場合、酸性ガス分離膜は、ＣＯ２および水蒸気を含む原料ガスからＣＯ２と同時に水蒸気も除去することができるため、上述の酸性ガス分離膜、酸性ガス分離膜モジュール、酸性ガス分離装置は、種々のガスから、ＣＯ２や水蒸気を除去するために用いることができる。種々のガスとしては、例えば、炭化水素の改質を行って得られ、水素の製造等のために用いられる改質ガス；燃料電池等で、原料である改質ガスから生成する水素を含む電気化学的酸化反応ガス；バイオマスのメタン発酵等で得られるバイオガス；ボイラ等で発生する燃焼排ガス等が挙げられる。
【０１２５】
＜酸性ガス分離膜モジュールを用いた水素の製造装置および水素の製造方法＞
酸性ガス分離膜モジュール（分離膜モジュール）は、水素の製造装置中で用いることができる。この場合、酸性ガス分離膜モジュールは、少なくとも水素および二酸化炭素を含む原料ガス（原料流体）から、二酸化炭素ガスを含むガス成分（特定の流体成分）を選択的に透過させることができる。水素の製造装置に備えられる酸性ガス分離膜モジュールは、酸性ガス分離膜モジュールを含む酸性ガス分離装置として備えられていてもよい。
【０１２６】
酸性ガス分離膜モジュールに供給される原料ガスに含まれる水素は、炭化水素の改質反応により生成した改質ガスに含まれるものであってもよい。この改質ガスから、酸性ガス分離膜を用いてＣＯ２および水蒸気を除去することにより、粗精製水素（水素）を製造することができる。炭化水素の改質反応は、ＣＯ２を用いたＣＯ２改質、水蒸気を用いた水蒸気改質、これら二つの改質の組み合わせのいずれかによって行うことができる。そのため、粗精製水素を製造する際に、酸性ガス分離膜を用いた除去で回収されたＣＯ２および水蒸気を含む混合ガスは、炭化水素の改質反応に再利用することができる。これにより、炭化水素の改質反応に用いる原料を低減することができる。
【０１２７】
酸性ガス分離装置または酸性ガス分離膜モジュールが備える酸性ガス分離膜による酸性ガス膜分離では、酸性ガス分離膜を透過する透過ガス量によって酸性ガス膜分離の処理量が決まる。酸性ガス膜分離の処理量を向上する方法としては、酸性ガス分離膜モジュールに備わる混合ガス供給部を経由して酸性ガス分離膜の供給側に供給する原料ガスの圧力を圧縮機等で昇圧することにより、供給側のガス分圧を、透過側（酸性ガス分離膜１０の透過ガスが排出される側）のガス分圧よりも高める方法；酸性ガス分離膜モジュールに備わる透過ガス排出部を経由して酸性ガス分離膜の透過側を減圧状態とすることにより、供給側のガス分圧を透過側のガス分圧よりも高める方法（以下、「減圧法」ということがある。）；酸性ガス分離膜モジュールに備わるスイープガス供給部を経由して酸性ガス分離膜の透過側に透過ガスと同伴して排出するためのスイープガスを供給することにより、透過ガス量を増やす方法（以下、「スイープ法」ということがある。）；これらのうちの２以上を組み合わせた方法等が挙げられる。これらのうち、透過ガスの少なくとも一部を再利用する場合、新たなガス（スイープガス）の供給が不要であり、透過ガスのみを分離することができることから、減圧法を用いることが好ましい。
【０１２８】
上記のようにして得られた粗精製水素を精製して高純度水素を得ることができる。この方法によれば、改質ガスを精製して高純度水素を得る場合に比較して、精製手段である化学吸収法や圧力変動吸着法（ＰＳＡ）において、省エネルギー化や水素ロス低減化が期待できる。
【０１２９】
以下、炭化水素としてメタン（ＣＨ４）を用い、ＣＨ４の水蒸気改質やＣＨ４のＣＯ２改質を行って水素を製造する方法を、図面を用いて説明する。なお、図５〜図１４は、酸性ガス分離膜を用いた水素の製造装置の一例を模式的に示す構成図である。
【０１３０】
（水素の製造装置１００ａおよびそれを用いた水素の製造方法）
図５に示す水素の製造装置１００ａは、水蒸気改質を行って水素を製造する装置であり、減圧法により酸性ガス膜分離を行う。水素の製造装置１００ａは、混合器１８１ａ、水蒸気改質を行うための水蒸気改質器１８２ａ、酸性ガス分離膜を有する酸性ガス分離膜モジュールを備えた酸性ガス分離装置１２０、凝縮器１８３ａ、減圧ポンプ１８４ａ、液抜きポンプ１８５ａを有する。
【０１３１】
混合器１８１ａは、水蒸気改質の原料となるＣＨ４および水蒸気（図中、Ｈ２Ｏ）を水蒸気改質器１８２ａに供給するためのものである。混合器１８１ａとしては、例えば、ミキサ、気化器、スプレー噴霧器、エゼクタ、これらの二つ以上の組合せ等が挙げられる。
【０１３２】
水蒸気改質器１８２ａは、混合器１８１ａから供給されたＣＨ４および水蒸気を用いて水蒸気改質を行うためのものである。水蒸気改質器１８２ａは、反応式（ＩＩ）：
ＣＨ４＋Ｈ２Ｏ⇔ＣＯ＋３Ｈ２          （ＩＩ）
に示す水蒸気改質反応によって、ＣＨ４を一酸化炭素（ＣＯ）および水素（Ｈ２）に改質する改質部と、反応式（ＩＩＩ）：
ＣＯ＋Ｈ２Ｏ⇔ＣＯ２＋Ｈ２          （ＩＩＩ）
に示すＣＯ転化反応によって、ＣＯをＣＯ２およびＨ２に転化する転化部とを有することができる。
【０１３３】
酸性ガス分離装置１２０は、酸性ガス分離膜を有する酸性ガス分離膜モジュールを備え、酸性ガス分離装置１２０に供給された原料ガス（改質ガスおよび水蒸気）から、ＣＯ２および水蒸気を選択的に分離するためのものである。酸性ガス分離装置１２０には、水蒸気改質器１８２ａで生成したＨ２およびＣＯ２を含む改質ガスが供給される。この改質ガスには、水蒸気改質の原料として供給された水蒸気（原料中の未反応の水蒸気）も含まれている。そのため、酸性ガス分離装置１２０では、供給された改質ガスおよび水蒸気を含む原料ガスからＣＯ２および水蒸気が酸性ガス分離膜を選択的に透過することにより、ＣＯ２および水蒸気を含む混合ガスと、Ｈ２が富化された粗精製水素とを分離することができる。なお、酸性ガス分離装置１２０では、酸性ガス分離装置１２０に備わる酸性ガス分離膜に供給される原料ガス（改質ガスおよび水蒸気）の流れ方向と、酸性ガス分離装置１２０に備わる酸性ガス分離膜を透過した透過ガス（ＣＯ２および水蒸気）の流れ方向とは、並流であってもよく、向流であってもよい。
【０１３４】
凝縮器１８３ａは、酸性ガス分離装置１２０に備わる酸性ガス分離膜を透過した混合ガス中のＣＯ２および水蒸気を分離するためのものである。凝縮器１８３ａは、ＣＯ２および水蒸気を冷却し、水蒸気を液化することによって、液化した水とＣＯ２とを分離する。減圧ポンプ１８４ａは、凝縮器１８３ａで分離されたＣＯ２を回収するためのものである。液抜きポンプ１８５ａは、水を回収するためのものである。
【０１３５】
図５に示す水素の製造装置１００ａでは、次のようにして水素を製造することができる。まず、水蒸気改質の原料となるＣＨ４および水を混合器１８１ａに供給する。混合器１８１ａに供給される水は、水蒸気改質の原料として適したものであれば特に限定されず、水素の製造装置１００ａ以外から調達してもよく、図５に示すように、後述する水素の製造方法において酸性ガス分離装置１２０において回収される水を用いてもよい。なお、酸性ガス分離装置１２０において回収される水のみでは水蒸気改質の原料として不足する場合、酸性ガス分離装置１２０において回収される水に、不足分量の水を追加して、混合器１８１ａに供給してもよい。混合器１８１ａで調整されたＣＨ４および水蒸気は水蒸気改質器１８２ａに供給されて、上記した反応式（ＩＩ）に示す水蒸気改質反応、および、上記した反応式（ＩＩＩ）に示すＣＯ転化反応が行われ、改質ガスとしてのＨ２およびＣＯ２が生成される。
【０１３６】
生成された改質ガスには、水蒸気改質の原料として供給された未反応の水蒸気も含まれるため、改質ガス（Ｈ２およびＣＯ２）とともに水蒸気を含む原料ガスが酸性ガス分離装置１２０に供給される。酸性ガス分離装置１２０に備わる酸性ガス分離膜はＣＯ２および水蒸気を選択的に透過させることができるため、酸性ガス分離装置１２０において、ＣＯ２および水蒸気を含む混合ガスとＨ２が富化された原料ガスとが分離され、粗精製水素が得られる（図中、Ｈ２）。酸性ガス分離装置１２０に備わる酸性ガス分離膜を透過する透過ガスの組成（ＣＯ２および水蒸気の割合）は、透過側の圧力を調整することによって調整することができる。酸性ガス分離装置１２０に備わる酸性ガス分離膜を選択的に透過したＣＯ２および水蒸気は、凝縮器１８３ａで水蒸気が液化することによって、液化した水とＣＯ２とに分離され、ＣＯ２は減圧ポンプ１８４ａによって回収され、水は液抜きポンプ１８５ａによって回収される。液抜きポンプ１８５ａによって回収された水は、水蒸気改質の原料として再利用できる。
【０１３７】
なお、図５に示す水素の製造装置１００ａでは、凝縮器１８３ａを用いてＣＯ２と水蒸気とを分離する場合を例に挙げて説明したが、凝縮器１８３ａに代えて水蒸気分離膜を用いてＣＯ２と水蒸気とを分離してもよい。この場合、水蒸気分離膜で分離された水蒸気を液化することなく、そのまま混合器１８１ａに供給してもよい。
【０１３８】
（水素の製造装置１００ｂおよびそれを用いた水素の製造方法）
図６に示す水素の製造装置１００ｂは、水蒸気改質を行って水素を製造する装置であり、水蒸気改質の原料となるＣＨ４として、水蒸気改質反応の圧力よりも高い圧力のＣＨ４を用いる点が、図５に示す水素の製造装置１００ａと異なっている。水素の製造装置１００ｂでは、水素の製造装置１００ａよりも高い圧力のＣＨ４を用いることにより、このＣＨ４による差圧発電で得られた電力を、水素の製造装置１００ｂに備えられた機器の作動に用いることができる。以下では、水素の製造装置１００ａ（図５）で説明したものと同じ部材については同じ符号を付し、その説明を省略する。
【０１３９】
図６に示す水素の製造装置１００ｂは、混合器１８１ａ、水蒸気改質器１８２ａ、酸性ガス分離装置１２０、凝縮器１８３ａ、減圧ポンプ１８４ａ、液抜きポンプ１８５ａ、膨張タービン１８６ｂ、発電機１８７ｂを有する。膨張タービン１８６ｂおよび発電機１８７ｂ以外の各部材の説明については、上記したとおりである。
【０１４０】
膨張タービン１８６ｂは、水蒸気改質器１８２ａで用いられるときのＣＨ４の圧力よりも高い圧力のＣＨ４が導入されることにより駆動され、これに伴い、導入されたＣＨ４を膨張させて減圧するものである。膨張タービン１８６ｂで減圧されたＣＨ４は、混合器１８１ａに供給される。発電機１８７ｂは、膨張タービン１８６ｂの回転によって駆動されることにより発電を行うものである。発電機１８７ｂで発生した電力は、減圧ポンプ１８４ａや液抜きポンプ１８５ａの駆動に用いることができる。
【０１４１】
図６に示す水素の製造装置１００ｂでは、次のようにして水素を製造することができる。まず、水蒸気改質の原料となるＣＨ４を膨張タービン１８６ｂに導入する。膨張タービン１８６ｂでは、翼部にＣＨ４が吹き付けられることにより、膨張タービン１８６ｂが回転して発電機１８７ｂを駆動する。これにより、発電機１８７ｂでは発電が行われる。膨張タービン１８６ｂで膨張して減圧したＣＨ４は、混合器１８１ａに供給される。水は、水蒸気改質の原料として適したものであれば特に限定されず、水素の製造装置１００ｂ以外から調達してもよく、図６に示すように、後述する酸性ガス分離装置１２０において回収される水を用いてもよい。なお、酸性ガス分離装置１２０において回収される水のみでは水蒸気改質の原料として不足する場合、酸性ガス分離装置１２０において回収される水に、不足分量の水を追加して、混合器１８１ａに供給してもよい。混合器１８１ａで調整されたＣＨ４および水蒸気は水蒸気改質器１８２ａに供給されて、水蒸気改質反応およびＣＯ転化反応が行われる。
【０１４２】
続いて、水蒸気改質器１８２ａで生成した改質ガスおよび原料中の未反応の水蒸気を含む原料ガスが、酸性ガス分離装置１２０に供給され、ＣＯ２および水蒸気を含む混合ガスとＨ２が富化された原料ガスとに分離されて、粗精製水素が得られる（図中、Ｈ２）。酸性ガス分離装置１２０に備わる酸性ガス分離膜を透過する透過ガスの組成（ＣＯ２および水蒸気の割合）は、透過側の圧力を調整することによって調整することができる。
【０１４３】
酸性ガス分離装置１２０に備わる酸性ガス分離膜を選択的に透過したＣＯ２および水蒸気は、凝縮器１８３ａで水蒸気が液化することによって、液化した水とＣＯ２とに分離され、発電機１８７ｂで発生した電力によって駆動される減圧ポンプ１８４ａおよび液抜きポンプ１８５ａによってＣＯ２および水がそれぞれ回収される。回収された水は水蒸気改質の原料として再利用できる。
【０１４４】
なお、図６に示す水素の製造装置１００ｂでは、差圧発電により発電機１８７ｂで得られた電力によって減圧ポンプ１８４ａや液抜きポンプ１８５ａを駆動する場合を例に挙げて説明したが、ＣＨ４の導入により膨張タービン１８６ｂが回転することによって得られる動力を別の用途に用いてもよい。例えば、この動力を、減圧ポンプ１８４ａや液抜きポンプ１８５ａを駆動するために用いてもよい。
【０１４５】
また、水素の製造装置１００ｂにおいて、混合器１８１ａがエゼクタを含む場合、水蒸気改質の原料となるＣＨ４（水蒸気改質反応の圧力よりも高い圧力のＣＨ４）は、エゼクタの駆動流体として用いてもよい。
【０１４６】
（水素の製造装置１００ｃおよびそれを用いた水素の製造方法）
図７に示す水素の製造装置１００ｃは、ＣＯ２改質を行って水素を製造する装置であり、減圧法により酸性ガス膜分離を行う。以下では、水素の製造装置１００ａ（図５）等で説明したものと同じ部材については同じ符号を付し、その説明を省略する。水素の製造装置１００ｃは、混合器１８１ｃ、ＣＯ２改質を行うためのＣＯ２改質器１８２ｃ、酸性ガス分離膜を有する酸性ガス分離膜モジュールを備えた酸性ガス分離装置１２０、凝縮器１８３ａ、減圧ポンプ１８４ａ、液抜きポンプ１８５ａを有する。混合器１８１ｃおよびＣＯ２改質器１８２ｃ以外の各部材の説明については、上記したとおりである。
【０１４７】
混合器１８１ｃは、ＣＯ２改質の原料となるＣＨ４およびＣＯ２を混合するためのものである。混合器１８１ｃとしては、例えば、ミキサ、エゼクタ、これらの二つ以上の組合せ等が挙げられる。
【０１４８】
ＣＯ２改質器１８２ｃは、混合器１８１ｃから供給されたＣＨ４およびＣＯ２を用いてＣＯ２改質を行うためのものである。ＣＯ２改質器１８２ｃは、反応式（ＩＶ）：
ＣＨ４＋ＣＯ２⇔２ＣＯ＋２Ｈ２          （ＩＶ）
に示すＣＯ２改質によって、ＣＨ４をＨ２およびＣＯに改質する改質部を有することができる。
【０１４９】
図７に示す水素の製造装置１００ｃでは、次のようにして水素を製造することができる。まず、ＣＯ２改質の原料となるＣＨ４およびＣＯ２を混合器１８１ｃに供給する。混合器１８１ｃに供給されるＣＯ２は、ＣＯ２改質の原料として適したものであれば特に限定されず、水素の製造装置１００ｃ以外から調達してもよく、図７に示すように、後述する酸性ガス分離装置１２０において回収されたＣＯ２を用いることができる。なお、酸性ガス分離装置１２０において回収されるＣＯ２のみではＣＯ２改質の原料として不足する場合、酸性ガス分離装置１２０において回収されるＣＯ２に、不足分量のＣＯ２を追加して、混合器１８１ｃに供給してもよい。混合器１８１ｃで混合されたＣＨ４およびＣＯ２はＣＯ２改質器１８２ｃに供給されて、上記した反応式（ＩＶ）に示すＣＯ２改質反応が行われ、改質ガスとしてのＨ２およびＣＯが生成される。選択的な酸性ガスの透過促進のために、酸性ガス分離装置１２０に供給される改質ガスと原料中の未反応のＣＯ２とを含む原料ガスを、事前に加湿しておくことが好ましい。なお、原料ガスの加湿に用いる水は、後述する酸性ガス分離装置１２０において回収された水を用いることができる。また、加湿した原料ガスを、酸性ガス分離装置１２０に供給する前に、反応式（ＩＩＩ）に示すＣＯ転化反応にてＣＯ２を富化するために用いることにより、酸性ガス分離装置におけるＣＯ２の除去効率を向上させることができる。
【０１５０】
ＣＯ２改質器１８２ｃで生成された改質ガスは、原料中の未反応のＣＯ２と、事前の加湿のために追加された水蒸気とを含む原料ガスとして、酸性ガス分離装置１２０に供給されることが好ましい。酸性ガス分離装置１２０に備わる酸性ガス分離膜は、ＣＯ２および水蒸気を選択的に透過させることができるため、ＣＯ２および水蒸気を含む混合ガスとＨ２が富化された原料ガスとが分離され、粗精製水素が得られる（図中、Ｈ２）。酸性ガス分離装置１２０に備わる酸性ガス分離膜を透過する透過ガスの組成（ＣＯ２および水蒸気の割合）は、透過側の圧力を調整することによって調整することができる。
【０１５１】
酸性ガス分離装置１２０に備わる酸性ガス分離膜を選択的に透過したＣＯ２および水蒸気は、凝縮器１８３ａで水蒸気が液化することによって、液化した水とＣＯ２とに分離され、ＣＯ２は減圧ポンプ１８４ａによって回収され、水は液抜きポンプ１８５ａによって回収される。減圧ポンプ１８４ａによって回収されたＣＯ２は、ＣＯ２改質の原料として再利用できる。また、液抜きポンプ１８５ａによって回収された水は、改質ガスの加湿に用いることができる。
【０１５２】
なお、図７に示す水素の製造装置１００ｃでは、凝縮器１８３ａを用いてＣＯ２と水蒸気とを分離する場合を例に挙げて説明したが、凝縮器１８３ａに代えて水蒸気分離膜を用いてＣＯ２と水蒸気とを分離してもよい。この場合、水蒸気分離膜で分離された水蒸気を液化することなく、そのまま改質ガスの加湿に用いてもよい。
【０１５３】
（水素の製造装置１００ｄおよびそれを用いた水素の製造方法）
図８に示す水素の製造装置１００ｄは、ＣＯ２改質を行って水素を製造する装置であり、ＣＯ２改質の原料となるＣＨ４として、ＣＯ２改質反応の圧力よりも高い圧力のＣＨ４を用いる点が、図７に示す水素の製造装置１００ｃと異なっている。水素の製造装置１００ｄでは、水素の製造装置１００ｃよりも高い圧力のＣＨ４を用いることにより、このＣＨ４による差圧発電で得られた電力を、水素の製造装置１００ｄに備えられた機器の作動に用いることができる。以下では、水素の製造装置１００ａ（図５）等で説明したものと同じ部材については同じ符号を付し、その説明を省略する。
【０１５４】
図８に示す水素の製造装置１００ｄは、混合器１８１ｃ、ＣＯ２改質器１８２ｃ、酸性ガス分離装置１２０、凝縮器１８３ａ、減圧ポンプ１８４ａ、液抜きポンプ１８５ａ、膨張タービン１８６ｂ、発電機１８７ｂを有する。これらの各部材の説明については、上記したとおりである。
【０１５５】
図８に示す水素の製造装置１００ｄでは、次のようにして水素を製造することができる。まず、ＣＯ２改質の原料となるＣＨ４を膨張タービン１８６ｂに導入することにより、膨張タービン１８６ｂが回転して発電機１８７ｂを駆動し、発電が行われる。膨張タービン１８６ｂで膨張して減圧されたＣＨ４は、混合器１８１ｃに供給されてＣＯ２と混合される。ＣＯ２は、ＣＯ２改質の原料として適したものであれば特に限定されず、水素の製造装置１００ｄ以外から調達してもよく、図８に示すように、後述する酸性ガス分離装置１２０によって回収されたＣＯ２を用いてもよい。なお、酸性ガス分離装置１２０において回収されるＣＯ２のみではＣＯ２改質の原料として不足する場合、酸性ガス分離装置１２０において回収されるＣＯ２に、不足分量のＣＯ２を追加して、混合器１８１ｃに供給してもよい。混合器１８１ｃで混合されたＣＨ４およびＣＯ２はＣＯ２改質器１８２ｃに供給されて、上述のように、ＣＯ２改質反応が行われる。
【０１５６】
続いて、ＣＯ２改質器１８２ｃで生成した改質ガス、原料中の未反応のＣＯ２、および事前の加湿のために追加された水蒸気を含む原料ガスが、酸性ガス分離装置１２０に供給され、ＣＯ２および水蒸気を含む混合ガスとＨ２が富化された原料ガスとに分離されて、粗精製水素が得られる（図中、Ｈ２）。酸性ガス分離装置１２０に備わる酸性ガス分離膜を透過する透過ガスの組成（ＣＯ２および水蒸気の割合）は、透過側の圧力を調整することによって調整することができる。
【０１５７】
酸性ガス分離装置１２０に備わる酸性ガス分離膜を選択的に透過したＣＯ２および水蒸気は、凝縮器１８３ａで水蒸気が液化することによって、液化した水とＣＯ２とに分離され、発電機１８７ｂで発生した電力によって駆動される減圧ポンプ１８４ａおよび液抜きポンプ１８５ａによってＣＯ２および水がそれぞれ回収される。回収されたＣＯ２はＣＯ２改質の原料として再利用でき、水は必要に応じて改質ガスの加湿のために再利用できる。
【０１５８】
なお、図８に示す水素の製造装置１００ｄでは、ＣＨ４の導入により膨張タービン１８６ｂが回転することによって得られる動力を、減圧ポンプ１８４ａや液抜きポンプ１８５ａを駆動するために用いてもよい。また、水素の製造装置１００ｄにおいて、混合器１８１ｃがエゼクタを含む場合、ＣＯ２改質の原料となるＣＨ４（水蒸気改質反応の圧力よりも高い圧力のＣＨ４）は、エゼクタの駆動流体として用いてもよい。
【０１５９】
（水素の製造装置１００ｅおよびそれを用いた水素の製造方法）
図９に示す水素の製造装置１００ｅは、ＣＯ２改質を行って水素を製造する装置であり、スイープ法により酸性ガス膜分離を行う。スイープガスとしては、ＣＯ２改質の原料であるＣＨ４を用いる。以下では、水素の製造装置１００ａ（図５）等で説明したものと同じ部材については同じ符号を付し、その説明を省略する。
【０１６０】
図９に示す水素の製造装置１００ｅは、混合器１８１ｃ、ＣＯ２改質を行うためのＣＯ２改質器１８２ｃ、酸性ガス分離膜を有する酸性ガス分離膜モジュールを備えた酸性ガス分離装置１２０、凝縮器１８３ｅ、ブロア１８４ｅ、液抜きポンプ１８５ａを有する。凝縮器１８３ｅおよびブロア１８４ｅ以外の各部材の説明については、上記したとおりである。
【０１６１】
凝縮器１８３ｅは、酸性ガス分離装置１２０に備わる酸性ガス分離膜を透過したＣＯ２および水蒸気と、酸性ガス分離装置１２０で用いられるスイープガス（ＣＨ４）とを含む混合ガスが導入され、この混合ガスを冷却し、水蒸気を液化することによって、液化した水と、ＣＯ２およびＣＨ４を含むガスとを分離するためのものである。ブロア１８４ｅは、スイープガス（ＣＨ４）を酸性ガス分離装置１２０に供給し、凝縮器１８３ｅで分離されたＣＯ２およびＣＨ４を含むガスを回収するためのものである。
【０１６２】
図９に示す水素の製造装置１００ｅでは、次のようにして水素を製造することができる。まず、ＣＯ２改質の原料となるＣＨ４およびＣＯ２を混合器１８１ｃに供給する。混合器１８１ｃには、水素の製造装置１００ｅ以外から調達されるＣＯ２に加えて、図９に示すように、後述する酸性ガス分離装置１２０において回収されたＣＯ２およびスイープガス（ＣＨ４）を含むガスを追加して供給してもよい。混合器１８１ｃで混合されたＣＨ４およびＣＯ２はＣＯ２改質器１８２ｃに供給されて、ＣＯ２改質反応が行われる。
【０１６３】
続いて、ＣＯ２改質器１８２ｃで生成した改質ガス、原料中の未反応のＣＯ２、および事前の加湿のために追加された水蒸気を含む原料ガスが酸性ガス分離装置１２０に供給されるとともに、酸性ガス分離装置１２０の透過側（酸性ガス分離膜の透過側）に、スイープガスとしてのＣＨ４も供給する。酸性ガス分離装置１２０では、ＣＯ２、ＣＨ４、および水蒸気を含む混合ガスと、Ｈ２が富化された原料ガスとが分離され、粗精製水素が得られる（図中、Ｈ２）。酸性ガス分離装置１２０に備わる酸性ガス分離膜を透過する透過ガスの組成（ＣＯ２および水蒸気の割合）は、スイープガスの流量を調整することによって調整することができる。
【０１６４】
酸性ガス分離装置１２０に備わる酸性ガス分離膜を選択的に透過したＣＯ２および水蒸気は、スイープガス（ＣＨ４）とともに凝縮器１８３ｅに導入され、凝縮器１８３ｅで水蒸気が液化することによって、液化した水と、ＣＯ２およびＣＨ４を含むガスとに分離され、ＣＯ２およびＣＨ４を含むガスはブロア１８４ｅによって回収され、水は液抜きポンプ１８５ａによって回収される。ブロア１８４ｅによって回収されたＣＯ２およびＣＨ４を含むガスは、ＣＯ２改質の原料として再利用することができる。また、液抜きポンプ１８５ａによって回収された水は、酸性ガス分離装置１２０に供給される改質ガスの事前の加湿に用いることができる。
【０１６５】
なお、図９に示す水素の製造装置１００ｅでは、凝縮器１８３ｅを用いてＣＯ２およびＣＨ４を含むガスと水蒸気とを分離する場合を例に挙げて説明したが、凝縮器１８３ｅに代えて水蒸気分離膜を用いてＣＯ２およびＣＨ４を含むガスと水蒸気とを分離してもよい。この場合、水蒸気分離膜で分離された水蒸気を液化することなく、そのまま改質ガスの事前の加湿に用いてもよい。
【０１６６】
（水素の製造装置１００ｆおよびそれを用いた水素の製造方法）
図１０に示す水素の製造装置１００ｆは、ＣＯ２改質を行って水素を製造する装置であり、ＣＯ２改質の原料となるＣＨ４として、ＣＯ２改質反応の圧力よりも高い圧力のＣＨ４を用いる点が、図９に示す水素の製造装置１００ｅと異なっている。水素の製造装置１００ｆでは、水素の製造装置１００ｅよりも高い圧力のＣＨ４を用いることにより、このＣＨ４による差圧発電で得られた電力を、製造装置１００ｆに備えられた機器の作動に用いることができる。以下では、水素の製造装置１００ａ（図５）等で説明したものと同じ部材については同じ符号を付し、その説明を省略する。
【０１６７】
図１０に示す水素の製造装置１００ｆは、混合器１８１ｃ、ＣＯ２改質器１８２ｃ、酸性ガス分離装置１２０、凝縮器１８３ｅ、ブロア１８４ｅ、液抜きポンプ１８５ａ、膨張タービン１８６ｂ、発電機１８７ｂを有する。これらの各部材の説明については、上記したとおりである。
【０１６８】
図１０に示す水素の製造装置１００ｆでは、次のようにして水素を製造することができる。まず、ＣＯ２改質の原料となるＣＨ４を膨張タービン１８６ｂに導入することにより、膨張タービン１８６ｂが回転して発電機１８７ｂを駆動し、発電が行われる。膨張タービン１８６ｂで膨張して減圧されたＣＨ４は、混合器１８１ｃに供給されてＣＯ２と混合される。混合器１８１ｃには、酸性ガス分離装置１２０によって分離され、凝縮器１８３ｅからブロア１８４ｅによって回収されたＣＯ２およびスイープガス（ＣＨ４）を含むガスを追加供給してもよい。混合器１８１ｃで混合されたＣＨ４およびＣＯ２はＣＯ２改質器１８２ｃに供給されて、ＣＯ２改質反応が行われる。
【０１６９】
続いて、ＣＯ２改質器１８２ｃで生成した改質ガス、原料中の未反応のＣＯ２、および事前の加湿のために追加された水蒸気を含む原料ガスが酸性ガス分離装置１２０に供給されるとともに、酸性ガス分離装置１２０の透過側（酸性ガス分離膜の透過側）に、スイープガスとしてのＣＨ４も供給する。酸性ガス分離装置１２０では、ＣＯ２、ＣＨ４、および水蒸気を含む混合ガスと、Ｈ２が富化された原料ガスとが分離され、粗精製水素が得られる（図中、Ｈ２）。酸性ガス分離装置１２０に備わる酸性ガス分離膜を透過する透過ガスの組成（ＣＯ２および水蒸気の割合）は、スイープガスの流量を調整することによって調整することができる。
【０１７０】
酸性ガス分離装置１２０に備わる酸性ガス分離膜を選択的に透過したＣＯ２および水蒸気は、スイープガス（ＣＨ４）とともに凝縮器１８３ｅに導入され、凝縮器１８３ｅで水蒸気が液化することによって、液化した水と、ＣＯ２およびＣＨ４を含むガスとに分離され、発電機１８７ｂで発生した電力によって駆動されるブロア１８４ｅおよび液抜きポンプ１８５ａによってＣＯ２およびＣＨ４を含むガスと水とがそれぞれ回収される。ブロア１８４ｅによって回収されたＣＯ２およびＣＨ４含むガスは、ＣＯ２改質の原料として再利用することができ、液抜きポンプ１８５ａによって回収された水は、酸性ガス分離装置１２０に供給される改質ガスの事前の加湿に用いることができる。
【０１７１】
なお、図１０に示す水素の製造装置１００ｆでは、ＣＨ４の導入により膨張タービン１８６ｂが回転することによって得られる動力を、ブロア１８４ｅや液抜きポンプ１８５ａを駆動するために用いてもよい。また、水素の製造装置１００ｆにおいて、混合器１８１ｃがエゼクタを含む場合、ＣＯ２改質の原料となるＣＨ４（水蒸気改質反応の圧力よりも高い圧力のＣＨ４）は、エゼクタの駆動流体として用いてもよい。
【０１７２】
（水素の製造装置１００ｇおよびそれを用いた水素の製造方法）
図１１に示す水素の製造装置１００ｇは、水蒸気改質およびＣＯ２改質を行って水素を製造する装置であり、減圧法により酸性ガス膜分離を行う。以下では、水素の製造装置１００ａ（図５）等で説明したものと同じ部材については同じ符号を付し、その説明を省略する。
【０１７３】
図１１に示す水素の製造装置１００ｇは、混合器１８１ｇ、水蒸気改質およびＣＯ２改質を行うための改質器１８２ｇ、酸性ガス分離膜を有する酸性ガス分離膜モジュールを備えた酸性ガス分離装置１２０、凝縮器１８３ａ、減圧ポンプ１８４ａ、液抜きポンプ１８５ａを有する。混合器１８１ｇおよび改質器１８２ｇ以外の各部材の説明については、上記したとおりである。
【０１７４】
混合器１８１ｇは、水蒸気改質およびＣＯ２改質の原料となるＣＨ４、水蒸気、およびＣＯ２を改質器１８２ｇに供給するためのものである。混合器１８１ｇとしては、例えば、ミキサ、気化器、スプレー噴霧器、エゼクタ、これらの二つ以上の組合せ等が挙げられる。
【０１７５】
改質器１８２ｇは、混合器１８１ｇから供給されたＣＨ４、水蒸気、およびＣＯ２を用いて、水蒸気改質およびＣＯ２改質を行うためのものである。改質器１８２ｇは、上記反応式（ＩＩ）に示す水蒸気改質、および上記反応式（ＩＶ）に示すＣＯ２改質を行うことができ、さらに上記反応式（ＩＩＩ）に示すＣＯ転化反応を行ってもよい。これにより、ＣＨ４をＨ２およびＣＯに改質し、さらに、ＣＯをＣＯ２およびＨ２に転化することができる。
【０１７６】
図１１に示す水素の製造装置１００ｇでは、次のようにして水素を製造することができる。まず、水蒸気改質およびＣＯ２改質の原料となるＣＨ４、水蒸気（または水）、およびＣＯ２を混合器１８１ｇに供給する。混合器１８１ｇに供給される水蒸気（または水）およびＣＯ２は、水蒸気改質およびＣＯ２改質の原料として適したものであれば特に限定されず、水素の製造装置１００ｇ以外から調達してもよく、図１１に示すように、後述する酸性ガス分離装置１２０において回収される水やＣＯ２を用いることができる。なお、酸性ガス分離装置１２０において回収される水およびＣＯ２のみでは水蒸気改質およびＣＯ２改質の原料として不足する場合、酸性ガス分離装置１２０において回収される水やＣＯ２に、不足分量の水およびＣＯ２を追加して、混合器１８１ｇに供給してもよい。混合器１８１ｇで調整されたＣＨ４、水蒸気、およびＣＯ２は改質器１８２ｇに供給されて、上記した水蒸気改質反応（反応式（ＩＩ））およびＣＯ２改質反応（反応式（ＩＶ））が行われ、改質ガスとしてのＨ２およびＣＯが生成される。さらに、改質器１８２ｇにおいてＣＯ転化反応（反応式（ＩＩＩ））を行う場合は、ＣＯ２が追加生成される。
【０１７７】
改質器１８２ｇで生成された改質ガスは、酸性ガス分離装置１２０に供給される。酸性ガス分離装置１２０には、改質ガスに加えて、水蒸気（原料中の未反応の水蒸気）も含んだ原料ガスが導入される。酸性ガス分離装置１２０に備わる酸性ガス分離膜は、ＣＯ２および水蒸気を選択的に透過させることができるため、ＣＯ２および水蒸気を含む混合ガスとＨ２が富化された原料ガスとが分離され、粗精製水素が得られる（図中、Ｈ２）。酸性ガス分離装置１２０に備わる酸性ガス分離膜を透過する透過ガスの組成（ＣＯ２および水蒸気の割合）は、透過側の圧力を調整することによって調整することができる。
【０１７８】
酸性ガス分離装置１２０に備わる酸性ガス分離膜を選択的に透過したＣＯ２および水蒸気は、凝縮器１８３ａで水蒸気が液化することによって、液化した水とＣＯ２とに分離され、ＣＯ２は減圧ポンプ１８４ａによって回収され、水は液抜きポンプ１８５ａによって回収される。減圧ポンプ１８４ａによって回収されたＣＯ２は、ＣＯ２改質の原料として再利用できる。また、液抜きポンプ１８５ａによって回収された水は、水蒸気改質の原料として再利用できる。
【０１７９】
なお、図１１に示す水素の製造装置１００ｇでは、凝縮器１８３ａを用いてＣＯ２と水蒸気とを分離する場合を例に挙げて説明したが、凝縮器１８３ａに代えて水蒸気分離膜を用いてＣＯ２と水蒸気とを分離してもよい。この場合、水蒸気分離膜で分離された水蒸気を液化することなく、そのまま混合器１８１ｇに供給してもよい。
【０１８０】
（水素の製造装置１００ｈおよびそれを用いた水素の製造方法）
図１２に示す水素の製造装置１００ｈは、水蒸気改質およびＣＯ２改質を行って水素を製造する装置であり、水蒸気改質およびＣＯ２改質の原料となるＣＨ４として、水蒸気改質反応およびＣＯ２改質反応の圧力よりも高い圧力のＣＨ４を用いる点が、図１１に示す水素の製造装置１００ｇと異なっている。水素の製造装置１００ｈでは、水素の製造装置１００ｇよりも高い圧力のＣＨ４を用いることにより、このＣＨ４による差圧発電で得られた電力を、製造装置１００ｈに備えられた機器の作動に用いることができる。以下では、水素の製造装置１００ａ（図５）等で説明したものと同じ部材については同じ符号を付し、その説明を省略する。
【０１８１】
図１２に示す水素の製造装置１００ｈは、混合器１８１ｇ、改質器１８２ｇ、酸性ガス分離装置１２０、凝縮器１８３ａ、減圧ポンプ１８４ａ、液抜きポンプ１８５ａ、膨張タービン１８６ｂ、発電機１８７ｂを有する。これらの各部材の説明については、上記したとおりである。
【０１８２】
図１２に示す水素の製造装置１００ｈでは、次のようにして水素を製造することができる。まず、水蒸気改質の原料となるＣＨ４を膨張タービン１８６ｂに導入することにより、膨張タービン１８６ｂが回転して発電機１８７ｂを駆動し、発電機１８７ｂで発電が行われる。膨張タービン１８６ｂで膨張して減圧されたＣＨ４は、混合器１８１ｇに供給される。混合器１８１ｇで調整されたＣＨ４、水蒸気、およびＣＯ２は改質器１８２ｇに供給されて、水蒸気改質反応およびＣＯ２改質反応が行われ、改質ガスとしてのＨ２およびＣＯが生成される。さらに、改質器１８２ｇにおいて、ＣＯ転化反応（反応式（ＩＩＩ））を行う場合は、ＣＯ２が追加生成される。
【０１８３】
続いて、改質器１８２ｇで生成した改質ガスおよび水蒸気（原料中の未反応の水蒸気）を含む原料ガスが、酸性ガス分離装置１２０に供給され、ＣＯ２および水蒸気を含む混合ガスとＨ２が富化された原料ガスとに分離されて、粗精製水素が得られる（図中、Ｈ２）。酸性ガス分離装置１２０に備わる酸性ガス分離膜を透過する透過ガスの組成（ＣＯ２および水蒸気の割合）は、透過側の圧力を調整することによって調整することができる。
【０１８４】
酸性ガス分離装置１２０に備わる酸性ガス分離膜を選択的に透過したＣＯ２および水蒸気は、凝縮器１８３ａで水蒸気が液化することによって、液化した水とＣＯ２とに分離され、発電機１８７ｂで発生した電力によって駆動される減圧ポンプ１８４ａおよび液抜きポンプ１８５ａによってＣＯ２および水がそれぞれ回収される。減圧ポンプ１８４ａによって回収されたＣＯ２は、ＣＯ２改質の原料として再利用でき、液抜きポンプ１８５ａによって回収された水は、水蒸気改質の原料として再利用できる。
【０１８５】
なお、図１２に示す水素の製造装置１００ｈでは、ＣＨ４の導入により膨張タービン１８６ｂが回転することによって得られる動力を、減圧ポンプ１８４ａや液抜きポンプ１８５ａを駆動するために用いてもよい。また、水素の製造装置１００ｈにおいて、混合器１８１ｇがエゼクタを含む場合、水蒸気改質の原料となるＣＨ４（水蒸気改質反応およびＣＯ２改質反応の圧力よりも高い圧力のＣＨ４）は、エゼクタの駆動流体としてもよい。
【０１８６】
（水素の製造装置１００ｉおよびそれを用いた水素の製造方法）
図１３に示す水素の製造装置１００ｉは、水蒸気改質およびＣＯ２改質を行って水素を製造する装置であり、スイープ法により酸性ガス膜分離を行う。以下では、水素の製造装置１００ａ（図５）等で説明したものと同じ部材については同じ符号を付し、その説明を省略する。
【０１８７】
図１３に示す水素の製造装置１００ｉは、混合器１８１ｇ、水蒸気改質およびＣＯ２改質を行うための改質器１８２ｇ、酸性ガス分離膜を有する酸性ガス分離膜モジュールを備えた酸性ガス分離装置１２０、凝縮器１８３ｅ、ブロア１８４ｅ、液抜きポンプ１８５ａを有する。
【０１８８】
図１３に示す水素の製造装置１００ｉでは、次のようにして水素を製造することができる。まず、水蒸気改質およびＣＯ２改質の原料となるＣＨ４、水蒸気（または水）、およびＣＯ２を混合器１８１ｇに供給する。混合器１８１ｇには、水素の製造装置１００ｉ以外から調達される水またはＣＯ２に加えて、図１３に示すように、後述する酸性ガス分離装置１２０において回収される水またはＣＯ２およびスイープガス（ＣＨ４）を含むガスを追加供給してもよい。混合器１８１ｇで調整されたＣＨ４、水蒸気、およびＣＯ２は改質器１８２ｇに供給されて、水蒸気改質反応およびＣＯ２改質反応が行われ、改質ガスとしてのＨ２およびＣＯが生成される。さらに、改質器１８２ｇにおいてＣＯ転化反応（反応式（ＩＩＩ））を行う場合は、ＣＯ２が追加生成される。
【０１８９】
続いて、改質器１８２ｇで生成した改質ガスおよび水蒸気（原料中の未反応の水蒸気）を含む原料ガスが酸性ガス分離装置１２０に供給され、酸性ガス分離装置１２０の透過側（酸性ガス分離膜の透過側）には、スイープガスとしてのＣＨ４も供給される。酸性ガス分離装置１２０では、ＣＯ２および水蒸気を含む混合ガスとＨ２が富化された原料ガスとが分離されて、粗精製水素が得られる（図中、Ｈ２）。酸性ガス分離装置１２０に備わる酸性ガス分離膜を透過する透過ガスの組成（ＣＯ２および水蒸気の割合）は、スイープガスの流量を調整することによって調整することができる。
【０１９０】
酸性ガス分離装置１２０に備わる酸性ガス分離膜を選択的に透過したＣＯ２および水蒸気は、スイープガス（ＣＨ４）とともに凝縮器１８３ｅに導入され、凝縮器１８３ｅで水蒸気が液化することによって、液化した水と、ＣＯ２およびＣＨ４を含むガスとに分離され、ＣＯ２およびＣＨ４を含むガスはブロア１８４ｅによって回収され、水は液抜きポンプ１８５ａによって回収される。ブロア１８４ｅによって回収されたＣＯ２およびＣＨ４を含むガスは、水蒸気改質およびＣＯ２改質の原料として再利用することができる。また、液抜きポンプ１８５ａによって回収された水は、水蒸気改質の原料として再利用することができる。
【０１９１】
なお、図１３に示す水素の製造装置１００ｉでは、凝縮器１８３ｅを用いてＣＯ２およびＣＨ４を含むガスと水蒸気とを分離する場合を例に挙げて説明したが、凝縮器１８３ｅに代えて水蒸気分離膜を用いてＣＯ２およびＣＨ４を含むガスと水蒸気とを分離してもよい。この場合、水蒸気分離膜で分離された水蒸気を液化することなく、そのまま混合器１８１ｇに供給してもよい。
【０１９２】
（水素の製造装置１００ｊおよびそれを用いた水素の製造方法）
図１４に示す水素の製造装置１００ｊは、水蒸気改質およびＣＯ２改質を行って水素を製造する装置であり、水蒸気改質およびＣＯ２改質の原料となるＣＨ４として、水蒸気改質およびＣＯ２改質反応の圧力よりも高い圧力のＣＨ４を用いる点が、図１３に示す水素の製造装置１００ｉと異なっている。水素の製造装置１００ｊでは、水素の製造装置１００ｉよりも高い圧力のＣＨ４を用いることにより、このＣＨ４による差圧発電で得られた電力を、製造装置１００ｊに備えられた機器の作動に用いることができる。以下では、水素の製造装置１００ａ（図５）等で説明したものと同じ部材については同じ符号を付し、その説明を省略する。
【０１９３】
図１４に示す水素の製造装置１００ｊは、混合器１８１ｇ、改質器１８２ｇ、酸性ガス分離装置１２０、凝縮器１８３ｅ、ブロア１８４ｅ、液抜きポンプ１８５ａ、膨張タービン１８６ｂ、発電機１８７ｂを有する。これらの各部材の説明については、上記したとおりである。
【０１９４】
図１４に示す水素の製造装置１００ｊでは、次のようにして水素を製造することができる。まず、水蒸気改質の原料となるＣＨ４を膨張タービン１８６ｂに導入することにより、膨張タービン１８６ｂが回転して発電機１８７ｂを駆動し、発電が行われる。膨張タービン１８６ｂで膨張して減圧されたＣＨ４は、混合器１８１ｇに供給される。混合器１８１ｇに供給される水蒸気（または水）およびＣＯ２は、水素の製造装置１００ｊ以外から調達してもよく、図１４に示すように、後述する酸性ガス分離装置１２０において回収される水やＣＯ２およびスイープガス（ＣＨ４）を含むガスを用いてもよい。混合器１８１ｇで調整されたＣＨ４、水蒸気、およびＣＯ２は改質器１８２ｇに供給されて、少なくとも水蒸気改質反応およびＣＯ２改質反応が行われる。
【０１９５】
続いて、改質器１８２ｇで生成した改質ガスおよび水蒸気（原料中の未反応の水蒸気）を含む原料ガスが酸性ガス分離装置１２０に供給されるとともに、酸性ガス分離装置１２０の透過側（酸性ガス分離膜の透過側）に、スイープガスとしてのＣＨ４も供給する。酸性ガス分離装置１２０では、ＣＯ２、ＣＨ４、および水蒸気を含む混合ガスと、Ｈ２が富化された原料ガスとが分離されて、粗精製水素が得られる（図中、Ｈ２）。酸性ガス分離装置１２０に備わる酸性ガス分離膜を透過する透過ガスの組成（ＣＯ２および水蒸気の割合）は、スイープガスの流量を調整することによって調整することができる。
【０１９６】
酸性ガス分離装置１２０に備わる酸性ガス分離膜を選択的に透過したＣＯ２および水蒸気は、スイープガス（ＣＨ４）とともに凝縮器１８３ｅに導入され、凝縮器１８３ｅで水蒸気が液化することによって、液化した水と、ＣＯ２およびＣＨ４を含むガスとに分離され、ＣＯ２およびＣＨ４を含むガスはブロア１８４ｅによって回収され、水は液抜きポンプ１８５ａによって回収される。ブロア１８４ｅによって回収されたＣＯ２およびＣＨ４を含むガスは、水蒸気改質およびＣＯ２改質の原料として再利用することができる。また、液抜きポンプ１８５ａによって回収された水は、水蒸気改質の原料として再利用することができる。
【０１９７】
なお、図１４に示す製造装置１００ｊでは、ＣＨ４の導入により膨張タービン１８６ｂが回転することによって得られる動力を、ブロア１８４ｅや液抜きポンプ１８５ａを駆動するために用いてもよい。また、水素の製造装置１００ｊにおいて、混合器１８１ｇがエゼクタを含む場合、水蒸気改質の原料となるＣＨ４（水蒸気改質反応の圧力よりも高い圧力のＣＨ４）は、エゼクタの駆動流体としてもよい。
【０１９８】
上記した水素の製造装置１００ａ〜１００ｊおよびそれらを用いた水素の製造方法は、炭化水素の改質反応により生成した改質ガスに含まれる水素を燃料とする燃料電池システムに用いることができる。
【実施例】
【０１９９】
以下、実施例を挙げて本発明をより具体的に説明するが、本発明は以下の実施例によって制限を受けるものではなく、上記・下記の趣旨に適合し得る範囲で適当に変更を加えて実施することも可能であり、それらはいずれも本発明の技術的範囲に包含される。【０２００】
（実施例１）
水１７２．３３重量部と、化学架橋ポリアクリル酸（住友精化社製、商品名：アクペック  ＨＶ−５０１Ｅ、イオン交換容量：１３．９ｍｍｏｌｅｑ／ｇ）４重量部および非架橋ポリアクリル酸（住友精化社製、商品名：アクパーナ  ＡＰ−４０Ｆ（４０％Ｎａ鹸化）、イオン交換容量：１２．４ｍｍｏｌｅｑ／ｇ）０．８重量部とを原料タンクに添加し、混合して、分散液を得た。この分散液に、５０重量％水酸化セシウム水溶液（ロックウッドリチウムジャパン社製）２８．８０重量部を添加し、混合した後、Ｌ−プロリン（東京化成工業社製）１１．０５重量部と１０重量％界面活性剤（ＡＧＣセイミケミカル社製、商品名：サーフロン  Ｓ−２４２）水溶液１．２重量部を加えて混合して、塗工液を得た（塗工液中の水の量：８６．１重量％）。得られた塗工液を、脱泡装置（シンキー社製、商品名：自転・公転ミキサーあわとり練太郎ＡＲＥ−３１０）を用いて脱泡した。【０２０１】
脱泡した塗工液を、第１多孔層として使用する疎水性ＰＴＦＥ多孔膜（住友電工ファインポリマー社製、商品名：ポアフロン  ＨＰ−０１０−５０、厚さ：５０μｍ、平均細孔直径：０．１μｍ、空孔率：７３体積％、温度２５℃における水の接触角：１１３度）の片面上に温度２０〜２５℃で塗布し、塗工液の膜を形成した。【０２０２】
続いて、第１多孔層上に形成された塗工液の膜に、第２多孔層として、上記第１多孔層と同じ疎水性ＰＴＦＥ多孔膜を積層して積層体を得た。この積層体を恒温槽にて、温度１００℃で約１５分間乾燥して、組成物膜（厚さ：５０μｍ、組成物膜中の水の量：５０重量％以下）を形成し、酸性ガス分離膜を得た。【０２０３】
（実施例２）
水２０４．６３重量部と、化学架橋ポリアクリル酸（住友精化社製、商品名：アクペック  ＨＶ−５０１Ｅ、イオン交換容量：１３．９ｍｍｏｌｅｑ／ｇ）４．４１重量部および非架橋ポリアクリル酸（住友精化社製、商品名：アクパーナ  ＡＰ−４０Ｆ（４０％Ｎａ鹸化）、イオン交換容量：１２．４ｍｍｏｌｅｑ／ｇ）０．８８重量部とを原料タンクに添加し、混合して、分散液を得た。この分散液に、５０重量％水酸化セシウム水溶液（ロックウッドリチウムジャパン社製）３１．１０重量部を添加し、混合した後、サルコシン（東京化成工業社製）９．６３重量部と１０重量％界面活性剤（ＡＧＣセイミケミカル社製、商品名：サーフロン  Ｓ−２４２）水溶液１．３４重量部を加えて混合して、塗工液を得た（塗工液中の水の量：８７．９重量％）。得られた塗工液を、脱泡装置（シンキー社製、商品名：自転・公転ミキサーあわとり練太郎ＡＲＥ−３１０）を用いて脱泡した。【０２０４】
脱泡した塗工液を、第１多孔層として使用する疎水性ＰＴＦＥ多孔膜（住友電工ファインポリマー社製、商品名：ポアフロン  ＨＰ−０１０−５０、厚さ：５０μｍ、平均細孔直径：０．１μｍ、空孔率：７３体積％、温度２５℃における水の接触角：１１３度）の片面上に温度２０〜２５℃で塗布し、塗工液の膜を形成した。【０２０５】
続いて、第１多孔層上に形成された塗工液の膜に、第２多孔層として、上記第１多孔層と同じ疎水性ＰＴＦＥ多孔膜を積層して積層体を得た。この積層体を恒温槽にて、温度１００℃で約１５分間乾燥して、組成物膜（厚さ：３０μｍ、組成物膜中の水の量：５０重量％以下）を形成し、酸性ガス分離膜を得た。【０２０６】
（比較例１）
水１７０．９２重量部と、化学架橋ポリアクリル酸（住友精化社製、商品名：アクペック  ＨＶ−５０１Ｅ、イオン交換容量：１３．９ｍｍｏｌｅｑ／ｇ）４重量部および非架橋ポリアクリル酸（住友精化社製、商品名：アクパーナ  ＡＰ−４０Ｆ（４０％Ｎａ鹸化）、イオン交換容量：１２．４ｍｍｏｌｅｑ／ｇ）０．８重量部とを原料タンクに添加し、混合して、分散液を得た。この分散液に、５０重量％水酸化セシウム水溶液（ロックウッドリチウムジャパン社製）３８．０９重量部を添加し、混合した後、１０重量％亜テルル酸ナトリウム水溶液３．１８重量部と１０重量％界面活性剤（ＡＧＣセイミケミカル社製、商品名：サーフロン  Ｓ−２４２）水溶液１．２重量部を加えて混合して、塗工液を得た（塗工液中の水の量：８７．６重量％）。得られた塗工液を、脱泡装置（シンキー社製、商品名：自転・公転ミキサーあわとり練太郎ＡＲＥ−３１０）を用いて脱泡した。【０２０７】
脱泡した塗工液を、第１多孔層として使用する疎水性ＰＴＦＥ多孔膜（住友電工ファインポリマー社製、商品名：ポアフロン  ＨＰ−０１０−５０、厚さ：５０μｍ、平均細孔直径：０．１μｍ、空孔率：７３体積％、温度２５℃における水の接触角：１１３度）の片面上に温度２０〜２５℃で塗布し、塗工液の膜を形成した。【０２０８】
続いて、第１多孔層上に形成された塗工液の膜に、第２多孔層として、上記第１多孔層と同じ疎水性ＰＴＦＥ多孔膜を積層して積層体を得た。この積層体を恒温槽にて、温度１００℃で約１５分間乾燥して、組成物膜（厚さ：５０μｍ、組成物膜中の水の量：５０重量％以下）を形成し、酸性ガス分離膜を得た。【０２０９】
（比較例２）
水１６６．７３重量部と、化学架橋ポリアクリル酸（住友精化社製、商品名：アクペック  ＨＶ−５０１Ｅ、イオン交換容量：１３．９ｍｍｏｌｅｑ／ｇ）４重量部および非架橋ポリアクリル酸（住友精化社製、商品名：アクパーナ  ＡＰ−４０Ｆ（４０％Ｎａ鹸化）、イオン交換容量：１２．４ｍｍｏｌｅｑ／ｇ）０．８重量部とを原料タンクに添加し、混合して、分散液を得た。この分散液に、５０重量％水酸化セシウム水溶液（ロックウッドリチウムジャパン社製）３８．０９重量部を添加し、混合した後、Ｌ−プロリン（東京化成工業社製）７．３７重量部と１０重量％界面活性剤（ＡＧＣセイミケミカル社製、商品名：サーフロン  Ｓ−２４２）水溶液１．２重量部を加えて混合して、塗工液を得た（塗工液中の水の量：８５．６重量％）。得られた塗工液を、脱泡装置（シンキー社製、商品名：自転・公転ミキサーあわとり練太郎ＡＲＥ−３１０）を用いて脱泡した。【０２１０】
脱泡した塗工液を、第１多孔層として使用する疎水性ＰＴＦＥ多孔膜（住友電工ファインポリマー社製、商品名：ポアフロン  ＨＰ−０１０−５０、厚さ：５０μｍ、平均細孔直径：０．１μｍ、空孔率：７３体積％、温度２５℃における水の接触角：１１３度）の片面上に温度２０〜２５℃で塗布し、塗工液の膜を形成した。【０２１１】
続いて、第１多孔層上に形成された塗工液の膜に、第２多孔層として、上記第１多孔層と同じ疎水性ＰＴＦＥ多孔膜を積層して積層体を得た。この積層体を恒温槽にて、温度１００℃で約１５分間乾燥して、組成物膜（厚さ：３０μｍ、組成物膜中の水の量：５０重量％以下）を形成し、酸性ガス分離膜を得た。【０２１２】
（試験例１：スイープ条件）
図１５に示す、酸性ガス分離膜セル６１を備えた酸性ガス分離装置を用いて、実施例１および２並びに比較例１および２の酸性ガス分離膜のＣＯ２パーミアンスおよびＨｅパーミアンスを測定した。具体的には、作製した酸性ガス分離膜を適切な大きさにカットして平膜形状とし、これをステンレス製の酸性ガス分離膜セル６１の供給側室６２と透過側室６３の間に固定した。酸性ガス分離膜セルの温度は恒温槽により９３℃に設定した。原料ガス（ＣＯ２：１３．６体積％、Ｈｅ：６７．７体積％、Ｈ２Ｏ：１８．７体積％）を３３８．７ＮｍＬ／ｍｉｎの流量で酸性ガス分離膜セル６１の供給側室６２に供給した。また、スイープガス（Ａｒ：８８．２体積％、Ｈ２Ｏ：１１．８体積％）を３１．６ＮｍＬ／ｍｉｎの流量で酸性ガス分離膜セル６１の透過側室６３に供給した。ここで、水を定量送液ポンプ６８および７０で送入し、加熱して蒸発させて、Ｈ２Ｏが上記混合比率となるように調整した。供給側室６２の圧力は、非透過ガスの排出路の途中の冷却トラップ６４の下流側に設けられた背圧調整器６５によって１２５ｋＰａＡ（絶対圧）に調整した。また、冷却トラップ６６とガスクロマトグラフ６７の間にも背圧調整器６９が設けられており、これによって透過側室６３の圧力を大気圧に調整した。【０２１３】
酸性ガス分離装置の運転開始後、定常状態に到達した時点で、透過側室６３から排出された透過ガスに含まれる水蒸気を冷却トラップ６６で除去した後の透過ガスをガスクロマトグラフ６７で分析してＣＯ２パーミアンス（ｍｏｌ／（ｍ２×秒×ｋＰａ））およびＨｅパーミアンス（ｍｏｌ／（ｍ２×秒×ｋＰａ））を算出し、それらの値から下記式：
ＣＯ２／Ｈｅ分離係数
＝ＣＯ２パーミアンス（ｍｏｌ／（ｍ２×秒×ｋＰａ））／Ｈｅパーミアンス（ｍｏｌ／（ｍ２×秒×ｋＰａ））
によってＣＯ２／Ｈｅ分離係数を算出した。結果を表１に示す。また、表１には、成分（Ａ）〜（Ｃ）の種類および量、並びにβの値も記載する。なお、比較例２の酸性ガス分離膜は試験例１の途中で破けたため、ＣＯ２／Ｈｅ分離係数を測定できなかった。【０２１４】
【表１】
2020054791.tif 000002
【０２１５】
（試験例２：減圧条件）
図１６に示す、酸性ガス分離膜セル６１を備えた酸性ガス分離装置を用いて、実施例１の酸性ガス分離膜のＣＯ２パーミアンスおよびＨｅパーミアンスを測定した。具体的には、作製した酸性ガス分離膜を適切な大きさにカットして平膜形状とし、これをステンレス製の酸性ガス分離膜セル６１の供給側室６２と透過側室６３の間に固定した。酸性ガス分離膜セルの温度は恒温槽により９３℃に設定した。原料ガス（ＣＯ２：１３．６体積％、Ｈｅ：２８．０体積％、Ｈ２Ｏ：５８．４体積％）を６６０．８ＮｍＬ／ｍｉｎの流量で酸性ガス分離膜セル６１の供給側室６２に供給した。ここで、水を定量送液ポンプ６８で送入し、加熱して蒸発させて、Ｈ２Ｏが上記混合比率となるように調整した。供給側室６２の圧力は、非透過ガスの排出路の途中の冷却トラップ６４の下流側に設けられた背圧調整器６５によって１２５ｋＰａＡ（絶対圧）に調整した。また、冷却トラップ６６とガスクロマトグラフ６７の間に背圧調整器６９および減圧ポンプ７１が設けられており、これらによって透過側室６３の圧力を２０ｋＰａＡに調整した。【０２１６】
酸性ガス分離装置の運転開始後、定常状態に到達した時点で、透過側室６３から排出された透過ガスに含まれる水蒸気を冷却トラップ６６で除去した後の透過ガスをガスクロマトグラフ６７で分析してＣＯ２パーミアンス（ｍｏｌ／（ｍ２×秒×ｋＰａ））およびＨｅパーミアンス（ｍｏｌ／（ｍ２×秒×ｋＰａ））を算出し、それらの値から下記式：
ＣＯ２／Ｈｅ分離係数
＝ＣＯ２パーミアンス（ｍｏｌ／（ｍ２×秒×ｋＰａ））／Ｈｅパーミアンス（ｍｏｌ／（ｍ２×秒×ｋＰａ））
によってＣＯ２／Ｈｅ分離係数を算出した。結果を表２に示す。また、表２には、成分（Ａ）〜（Ｃ）の種類および量、並びにβの値も記載する。【０２１７】
【表２】
2020054791.tif 000003
【産業上の利用可能性】
【０２１８】
本発明の組成物は、酸性ガス分離膜を製造するために有用である。【０２１９】
本願は、日本で出願された特願２０１８−１７２２４８号を基礎としており、その内容は本願明細書に全て包含される。
【符号の説明】
【０２２０】
１  酸性ガス分離膜エレメント
３  供給側流路部材
４  透過側流路部材
５  中心管
５ａ、５ｂ  中心管の端部
１０  酸性ガス分離膜
２０、２０’  酸性ガス分離膜モジュール
２１  混合ガス供給部
２２  非透過ガス排出部
２３  透過ガス排出部
２４  仕切り
２５  酸性ガス分離膜エレメントの供給側端部
２６  酸性ガス分離膜エレメントの排出側端部
２７、２７’  ハウジング
２８  閉塞部材
２９ａ  接続部
２９ｂ  遮断部
３０  スイープガス供給部
４１  遮断部材
４２  仕切部材
４３  中心管に設けられた孔
６１  酸性ガス分離膜セル
６２  供給側室
６３  透過側室
６４  冷却トラップ
６５  背圧調整器
６６  冷却トラップ
６７  ガスクロマトグラフ
６８  定量送液ポンプ
６９  背圧調整器
７０  定量送液ポンプ
７１  減圧ポンプ
１００ａ〜１００ｊ  水素の製造装置
１２０  酸性ガス分離装置
１８１ａ、１８１ｃ、１８１ｇ  混合器
１８２ａ  水蒸気改質器
１８２ｃ  二酸化炭素（ＣＯ２）改質器
１８２ｇ  改質器
１８３ａ、１８３ｅ  凝縮器
１８４ａ  減圧ポンプ
１８４ｅ  ブロア
１８５ａ  液抜きポンプ
１８６ｂ  膨張タービン
１８７ｂ  発電機
【図１】
2020054791.tif 000004
【図２】
2020054791.tif 000005
【図３】
2020054791.tif 000006
【図４】
2020054791.tif 000007
【図５】
2020054791.tif 000008
【図６】
2020054791.tif 000009
【図７】
2020054791.tif 000010
【図８】
2020054791.tif 000011
【図９】
2020054791.tif 000012
【図１０】
2020054791.tif 000013
【図１１】
2020054791.tif 000014
【図１２】
2020054791.tif 000015
【図１３】
2020054791.tif 000016
【図１４】
2020054791.tif 000017
【図１５】
2020054791.tif 000018
【図１６】
2020054791.tif 000019
【国際調査報告】
2020054791.tif 000020
2020054791.tif 000021
2020054791.tif 000022
2020054791.tif 000023